(57)【要約】      （修正有）【課題】顔料インクを用いて布状繊維製品を鮮明に着色し得、インクジェット印捺機のノズルに目詰まりが生じることが防がれ、着色された布状繊維製品の風合いや堅牢性等の品質が良好なインクジェット捺染方法及びその方法により捺染された布状繊維製品を提供する。【解決手段】布状繊維製品の所要部分に、（Ａ）特定の第４級アンモニウム塩型カチオン性界面活性剤、及び、（Ｂ）ブロックイソシアネート化合物を適用して前処理を行った後、（Ｃ）架橋反応性を有する水溶性分散剤、（Ｄ）自己乳化型ウレタン樹脂、及び、（Ｅ）ブロックイソシアネート化合物を含む水性顔料インクをインクジェット印捺するインクジェット捺染方法。特定のカチオン性界面活性剤を布状繊維製品に通用することにより、水性顔料インクとの間でイオンコンプレックスを形成させて滲みや浸透を可及的に防止する。【選択図】なし【特許請求の範囲】
【請求項１】
布状繊維製品のうち所定の前処理がなされた部分に対し、インクジェット法で水性顔料インクを印捺する印捺工程を有するインクジェット捺染方法であって、
前記所定の前処理は、少なくとも、
（Ａ）下記式（１）で表される第４級アンモニウム塩型カチオン性界面活性剤、及び、
（Ｂ）ブロックイソシアネート化合物
を前記布状繊維製品の全体又は所要部分に適用することによりなされるものであり、
前記水性顔料インクは、顔料、及び、溶媒又は分散媒としての水系液体、並びに、
（Ｃ）架橋反応性を有する水溶性分散剤、
（Ｄ）自己乳化型ウレタン樹脂、及び、
（Ｅ）ブロックイソシアネート化合物
を少なくとも含むものであるインクジェット捺染方法。
【化１】
2014129617.tif 000003
．．．．（１）
［式（１）中、Ｒ１乃至Ｒ４のうち、何れか２つは互いに独立的に炭素数８乃至１８のアルキル基を示し、残りの２つは互いに独立的にメチル基又はエチル基を示し、Ｘ−はアニオンを示す。］
【請求項２】
上記印捺工程よりも前に、布状繊維製品の全体又は所要部分に対し上記所定の前処理を行う前処理工程を有する上記１記載のインクジェット捺染方法。
【請求項３】
上記前処理が、
少なくとも、
（Ａ）上記式（１）で表されるカチオン性界面活性剤、及び、
（Ｂ）ブロックイソシアネート化合物
を含有する前処理剤を布状繊維製品の全体又は所要部分に適用することによりなされるものである上記１又は２記載のインクジェット捺染方法。
【請求項４】
上記（Ｂ）ブロックイソシアネート化合物が、
ヘキサメチレンジイソシアネート、
水添キシリレンジイソシアネート、
イソホロンジイソシアネート、又は
ジシクロヘキシルメタンジイソシアネートの、
トリメチロールプロパンアダクト体
又は
イソシアヌレート体
のイソシアネート基がブロックされてなるものである請求項１、２又は３記載のインクジェット捺染方法。
【請求項５】
上記（Ｂ）のブロックイソシアネート化合物が、マロン酸ジエチル、ジイソプロピルアミン、１，２，４−トリアゾール、３，５−ジメチルピラゾール、又は２−ブタノンオキシムをブロック剤として得られたものである請求項４記載のインクジェット捺染方法。
【請求項６】
上記水性顔料インクが、最大粒子径が５００ｎｍ以下の顔料が分散してなる分散液である請求項１乃至５の何れか１項に記載のインクジェット捺染方法。
【請求項７】
上記（Ｃ）の架橋反応性を有する水溶性分散剤が、
（１）ＣＨ２＝ＣＲ５−ＣＯＯＲ６［式中、Ｒ５は水素原子又はメチル基を示し、Ｒ６は炭素数２乃至８のアルキル基を示す。］で表される（メタ）アクリル酸エステル単量体２０乃至８０重量部、
（２）カルボキシル基を有する脂肪族ビニル単量体８０乃至２０部、並びに
（３）架橋反応性を有する脂肪族ビニル単量体０乃至２０部
から得られた分子量２，０００乃至２０，０００のエマルジョン重合体が、塩基性物質により中和されてなるものである請求項１乃至６の何れか１項に記載のインクジェット捺染方法。
【請求項８】
上記（２）カルボキシル基を有する脂肪族ビニル単量体が、アクリル酸、メタクリル酸、イタコン酸、マレイン酸及びフマル酸からなる群より選ばれる少なくとも１種である請求項７記載のインクジェット捺染方法。
【請求項９】
上記塩基性物質が第二級アミン又は第三級アミンである請求項７又は８記載のインクジェット捺染方法。
【請求項１０】
上記水性顔料インク中の（Ｃ）の架橋反応性を有する水溶性分散剤の配合割合が、顔料１．０重量部に対して０．０５乃至２．０重量部の範囲である請求項１乃至９の何れか１項に記載のインクジェット捺染方法。
【請求項１１】
上記水性顔料インクが、分散助剤として、ポリオキシエチレンスチレン化フェニルエーテル硫酸塩又はポリオキシエチレンアルキルエーテル硫酸塩を含有する請求項１乃至１０の何れか１項に記載のインクジェット捺染方法。
【請求項１２】
上記（Ｄ）の自己乳化型ウレタン樹脂が、
少なくとも、
イソシアネート類、及び、
カルボキシル基又はスルホン酸基を有するポリオール
からなる成分より得られたものである請求項１乃至１１の何れか１項に記載のインクジェット捺染方法。
【請求項１３】
上記（Ｄ）の自己乳化型ウレタン樹脂のガラス転移点（Ｔｇ）が−６０乃至２０℃である請求項１乃至１２の何れか１項に記載のインクジェット捺染方法。
【請求項１４】
上記（Ｅ）のブロックイソシアネート化合物が、
ヘキサメチレンジイソシアネート、
水添キシリレンジイソシアネート、
イソホロンジイソシアネート、又は
ジシクロヘキシルメタンジイソシアネートの、
トリメチロールプロパンアダクト体
又は
イソシアヌレート体
のイソシアネート基がブロックされてなるものである請求項１乃至１３の何れか１項に記載のインクジェット捺染方法。
【請求項１５】
上記（Ｅ）のブロックイソシアネート化合物が、マロン酸ジエチル、ジイソプロピルアミン、１，２，４−トリアゾール、３，５−ジメチルピラゾール、又は２−ブタノンオキシムをブロック剤として得られたものである請求項１４記載のインクジェット捺染方法。
【請求項１６】
上記（Ｅ）のブロックイソシアネート化合物が水溶性又は自己乳化性であり、上記水性顔料インクが再分散性に優れたものである請求項１乃至１５の何れか１項に記載のインクジェット捺染方法。
【請求項１７】
上記水性顔料インクの粘度が、２０℃において３乃至３０ｍＰａ・ｓである請求項１乃至１６の何れか１項に記載のインクジェット捺染方法。
【請求項１８】
上記水性顔料インクの表面張力が２０乃至４０ｍＮ／ｍである請求項１乃至１７の何れか１項に記載のインクジェット捺染方法。
【請求項１９】
上記印捺工程によりインクジェット法で水性顔料インクが印捺された布状繊維製品のうち少なくとも水性顔料インクが印捺された部分に対し加熱処理を行う熱処理工程を有する請求項１乃至１８の何れか１項に記載のインクジェット捺染方法。
【請求項２０】
上記前処理が、
少なくとも、
（Ａ）上記式（１）で表されるカチオン性界面活性剤、及び、
（Ｂ）ブロックイソシアネート化合物
を、パディング法、コーティング法、スクリーン印刷法、インクジェット法又はスプレー法により布状繊維製品の所要部分に適用することによりなされる請求項１乃至１９の何れか１項に記載のインクジェット捺染方法。
【請求項２１】
上記印捺工程によりインクジェット法で水性顔料インクが印捺された布状繊維製品のうち少なくとも水性顔料インクが印捺された部分に対し、パディング法、コーティング法、スクリーン印刷法、インクジェット法又はスプレー法により後処理を行う後処理工程を有する請求項１乃至２０の何れか１項に記載のインクジェット捺染方法。
【請求項２２】
上記後処理が、アクリル樹脂エマルジョン、ウレタン樹脂エマルジョン、架橋剤、可塑剤、界面活性剤及びシリコーン系柔軟剤のうち少なくとも１種を、上記布状繊維製品のうち少なくとも水性顔料インクが印捺された部分に対し適用することにより行われる請求項２１記載のインクジェット捺染方法。
【請求項２３】
請求項１乃至２２の何れか１項に記載のインクジェット捺染方法により捺染がなされた布状繊維製品。
【発明の詳細な説明】
【技術分野】
【０００１】
本発明は、布状繊維製品に対し前処理の後で水性顔料インクをインクジェット印捺するインクジェット捺染方法及びその方法により得られた布状繊維製品に関する。
【背景技術】
【０００２】
近年、布状繊維製品の着色方法として、製版を要しない利点から、染料又は顔料を着色剤とするインクを用いたインクジェットによるものが開発されている。
【０００３】
染料による着色の場合、予め布状繊維製品をセルロース糊料などで前処理しておき、その後、繊維種に応じた染料を着色剤とするインクをインクジェット印捺する。すなわち、綿、麻などのセルロース繊維には反応性染料又は直接染料、ウールやシルクなどの動物繊維には酸性染料、ナイロン繊維には酸性染料又は分散染料、ポリエステル繊維には分散染料、アクリル繊維にはカチオン染料などを着色剤とするインクを用いる。インクジェット印捺の後、蒸し、水洗、ソーピング、乾燥などの工程を経ることにより、所望の図柄の布状繊維製品がインクジェット捺染により無製版で得られる。
【０００４】
しかしながら、染料を着色剤とするものであるため、繊維種に応じ、染料（すなわち、染料を含有するインク）を変更する必要があり、また、インクジェット印捺後の蒸し、水洗、ソーピング、乾燥などの工程が複雑で環境負荷も大きくなりがちであるという課題を有する。
【０００５】
一方、染料と異なり繊維に対し直接性がない着色剤である顔料を用いたインクによる着色の場合、顔料を繊維に固着させる上で固着剤を必要とするものの、染料と異なり一種類のインクで各繊維種の布状繊維製品を着色することができ、また、印刷後の蒸し、水洗の工程を要しないので環境負荷が少ないという利点がある。
【０００６】
しかしながら、顔料は、染料と異なり不溶性の着色粒子であるため、顔料インクを用いるインクジェット印刷については、インクジェット印捺機の微細ノズルに目詰まりを生じさせたり、インク中の顔料の経時的沈降や凝集が生じ得るという課題がある。また、繊維に顔料を固着させるために必要とする固着剤によって、インクジェット印捺機のノズル先端において膜張りが生じてノズルの目詰まりが起こり易い、風合いが硬くなりがちである、十分な堅牢性が得られにくいなどの課題を有する。また、顔料インクを繊維に直接印捺すると、繊維中に顔料インクが浸透して高濃度の図柄を得ることが困難となり、更に、顔料インクがマイグレーションして鮮明な画像が得られ難いという課題を有している。
【０００７】
顔料を着色剤とするインクジェット法による着色に関するこれまでの提案の具体例としては、以下の（１）乃至（６）の文献記載の技術を挙げることができる。
【０００８】
（１）特開２００３−２６８２７１号公報
【０００９】
溶剤中で重合されたアニオン性基を有する有機高分子化合物で顔料分散した後、溶剤を留去し、酸を加えて酸析することで顔料表面を有機高分子化合物で被覆し、その後、水と塩基を加えて可溶化した着色剤にブロックイソシアネートを配合したインクを用いてインクジェット印捺した布帛に対し加熱処理を行うことで印刷安定性、吐出安定性、保存安定性、洗濯堅牢度に優れたインクジェット捺染を行う技術。
【００１０】
（２）特開２００９−２１５５０６号公報
【００１１】
顔料、水分散性樹脂、架橋剤としてのブロックイソシアネート系化合物、及び水からなる洗濯堅牢度および摩擦堅牢度が良好である捺染インクジェット用インクを布帛に対する捺染に用いる技術。
【００１２】
（３）特開２００６−２１８７９１号公報
【００１３】
ポリ乳酸繊維基材上にインク受容層としてガラス転移点が−５０℃から−１０℃の範囲の水性エマルジョン型アクリル系粘着剤と水溶性カチオンポリマーを主成分とするものを形成した、画像鮮明性、耐水性、耐光性、及び発色性に優れたインクジェット用被記録材を用いる技術。
【００１４】
（４）特開２００９−２１５６８６号公報
【００１５】
布帛をカチオン系ポリマーの水分散液で前処理した後、インクジェットで着色し、その後ブロックイソシアネートを水に分散した分散液で後処理し、１２０℃乃至２１０℃で加熱処理する、高い摩擦堅牢性と優れた発色、鮮明性とを兼ね備えるインクジェット捺染方法。
【００１６】
（５）特表２０１０−５０３７７９号公報
【００１７】
（ａ）ノニオン性ラテックスポリマーおよび多価カチオン塩溶液を含む水性前処理溶液で織物を前処理するステップと、（ｂ）前処理した織物を乾燥させるステップと、（ｃ）乾燥し、前処理した織物をカラーインクジェットインクでデジタル印刷するステップとを含み、ノニオン性ラテックスポリマーは、多価カチオン塩溶液の存在下において安定であるように十分なノニオン性成分を有する、織物をデジタル印刷する方法。
【００１８】
（６）特開平１１−３１５４８５号公報
【００１９】
インクジェットでプリントされた織物であって、（ａ）水性ビヒクル及び着色剤を含む水性インクと（ｂ）該水性インクがプリントされる織物を有し、前記織物は、少なくとも一種類の架橋性熱可塑性ポリマー含有の親水性組成物で処理されており、前記架橋性熱可塑性ポリマーの分子量は少なくとも６０００であり、さらに前記架橋性熱可塑性ポリマーは、（１）少なくとも一つのカルボン酸基と少なくとも一つの架橋性基とを有するポリマーと、（２）少なくとも一つのカルボン酸基を有する第一のポリマーと少なくとも一つの架橋性基を有する第二のポリマーとの混合物からなる群から選択されるポリマーと、からなる群から選択されるプリント織物に関する技術。
【００２０】
しかしながら、上記（１）乃至（６）の文献記載の提案は以下のような点において課題を有する。
【００２１】
文献（１）記載の技術は、一旦溶剤系で顔料を微分散した後、酸析して顔料表面に有機高分子化合物を固着させ、その後、塩基を配合して可溶化して着色剤にするという複雑な工程を必要とし、作業性が悪く手間を要し、適切な着色剤を得る方法とは言い難い。また、これらの顔料分散剤によって顔料分散された顔料分散体は、粘度が高く、顔料を高濃度に分散させるとインクジェットに使用し得ない程度にインク粘度が高くなるため高着色濃度のインクジェット用インクには適さないと考えられる。また、このインクにブロックイソシアネートを配合して布帛を着色し、加熱処理を行った場合においても、布帛に対するインク成分の固着力が弱く、満足できる堅牢性が得られるとは言い難い。
【００２２】
文献（２）記載の技術は、文献（１）記載の技術と同じく着色インク中にのみ架橋剤としてのブロックイソシアネート系化合物を配合するものであり、着色インク中の水分散性樹脂とブロックイソシアネート系化合物の架橋のみでは布帛への顔料の固着が十分ではなく、堅牢性を確保し得ないと考えられる。
【００２３】
文献（３）記載の技術は、予め、水性エマルジョン型アクリル系粘着剤と水溶性カチオンポリマーを主成分とするもので繊維基材を前処理することにより、繊維基材の表面全面が樹脂膜で被覆されることとなるため、繊維基材の風合いが硬くなり、通気性が阻害されるものと考えられる。また、疎水性膜上にインクジェットプリントするものであるため、インクがはじかれて鮮明な画像は得られ難いものと考えられる。
【００２４】
文献（４）記載の技術は、カチオン系ポリマーで布帛を前処理し、インクジェットプリントの発色濃度を向上させ、ブロックイソシアネート化合物で後処理することで堅牢性を向上させることを目的としたものであるが、ポリマーで前処理すると風合いが硬くなる。また、インクジェットプリント後、ブロックイソシアネートで後処理すると、着色インク中の固着剤とブロックイソシアネートの架橋が生じ、固着剤の耐水性は向上するが、布帛と顔料及び固着剤の固着が十分でなく、着色布帛としての十分な堅牢性が確保できるとは考えられない。
【００２５】
文献（５）及び（６）記載の技術は、文献（４）記載の技術と同様に、ポリマーで布帛を前処理するため、風合いを阻害し、また、疎水性膜上にインクジェットプリントすることからインクがはじかれて鮮明な画像が得られ難いものと考えられる。
【００２６】
以上のように、インクジェット法による布状繊維製品の着色において染料を着色剤とする場合、インクジェット装置のノズルの目詰まりが生じにくくインクの吐出安定性が良好であると共に、繊維に対し染着性があり、着色された布状繊維製品の風合いや堅牢性等の品質が良好である。しかしながらこの場合は、繊維種による染料の選定が必要である他、工程が複雑で、効率が良いとは言えず、設備及び資源消費のコストを要し、且つ、廃液による環境負荷が比較的大きいという課題が存する。
【００２７】
一方、インクジェット法による布状繊維製品の着色において顔料を着色剤とする場合は、繊維種に応じた顔料の選定が不要で工程も比較的簡便なものとなるが、顔料インクの長期保存安定性及びインクジェット装置におけるノズルの目詰まり発生や吐出安定性低下の可能性、並びに、着色された布状繊維製品の風合いや堅牢性等の品質が良好とは言い難いという課題を有する。
【００２８】
そのため、顔料を着色剤とするインクを用いたインクジェット法による布状繊維製品の着色に関し、鮮明な画像が得られ、インクジェット印捺機の微細ノズルに目詰まりが生じることが防がれ、着色の堅牢性に優れ、風合いが柔軟な着色製品が得られる、インクジェット法による着色方法の開発が待たれている。
【先行技術文献】
【特許文献】
【００２９】
【特許文献１】特開２００３−２６８２７１号公報
【特許文献２】特開２００９−２１５５０６号公報
【特許文献３】特開２００６−２１８７９１号公報
【特許文献４】特開２００９−２１５６８６号公報
【特許文献５】特表２０１０−５０３７７９号公報
【特許文献６】特開平１１−３１５４８５号公報
【発明の概要】
【発明が解決しようとする課題】
【００３０】
本発明は、従来技術に存した上記のような課題に鑑み行われたものであって、その目的とするところは、顔料インクを用いて布状繊維製品を鮮明に着色し得、インクジェット印捺機のノズルに目詰まりが生じることが防がれ、着色された布状繊維製品の風合いや堅牢性等の品質が良好なインクジェット捺染方法及びその布状繊維製品を提供することにある。
【課題を解決するための手段】
【００３１】
[1] 本発明者らは、上記の課題を解決するため鋭意研究を重ねることにより、特定のカチオン性界面活性剤とブロックイソシアネート化合物により対象布状繊維製品を前処理した後、架橋反応性を有する水溶性分散剤、自己乳化型ウレタン樹脂、及びブロックイソシアネート化合物を少なくとも含む水性顔料インクをインクジェット印捺することによって、風合い柔軟で堅牢性に優れた顔料着色を布状繊維製品に対し行い得るインクジェット捺染方法を完成させることができた。
【００３２】
このインクジェット捺染方法によれば、特定のカチオン性界面活性剤とブロックイソシアネート化合物により布状繊維製品を前処理することによって、その布状繊維製品に対する水性顔料インクのインクジェット印捺を、滲みや浸透を可及的に防いで鮮明に而も高濃度に行うことが可能となると共に、前処理において用いられたブロックイソシアネート化合物および／または水性顔料インクにおけるブロックイソシアネート化合物が、当該水性顔料インクにおける架橋反応性を有する水溶性分散剤および／または自己乳化型ウレタン樹脂の架橋性官能基と架橋反応することにより、水溶性分散剤、自己乳化型ウレタン樹脂、ブロックイソシアネート化合物が一体となって水不溶性化し、顔料を含有した状態で布状繊維製品における繊維に強固に固着して、風合い柔軟で堅牢性に優れた顔料着色がなされた布状繊維製品が得られる。
【００３３】
[2] 本発明のインクジェット捺染方法及び布状繊維製品は、次のように表すことができる。
【００３４】
１．布状繊維製品のうち所定の前処理がなされた部分に対し、インクジェット法で水性顔料インクを印捺する印捺工程を有するインクジェット捺染方法であって、
前記所定の前処理は、少なくとも、
（Ａ）下記式（１）で表される第４級アンモニウム塩型カチオン性界面活性剤、及び、
（Ｂ）ブロックイソシアネート化合物
を前記布状繊維製品の全体又は所要部分に適用することによりなされるものであり、
前記水性顔料インクは、顔料、及び、溶媒又は分散媒としての水系液体、並びに、
（Ｃ）架橋反応性を有する水溶性分散剤、
（Ｄ）自己乳化型ウレタン樹脂、及び、
（Ｅ）ブロックイソシアネート化合物
を少なくとも含むものであるインクジェット捺染方法。
【００３５】
【化１】
2014129617.tif 000002
．．．．（１）
【００３６】
［式（１）中、Ｒ１乃至Ｒ４のうち、何れか２つは互いに独立的に炭素数８乃至１８のアルキル基を示し、残りの２つは互いに独立的にメチル基又はエチル基を示し、Ｘ−はアニオンを示す。］
【００３７】
２．上記印捺工程よりも前に、布状繊維製品の全体又は所要部分に対し上記所定の前処理を行う前処理工程を有する上記１記載のインクジェット捺染方法。
【００３８】
３．上記前処理が、
少なくとも、
（Ａ）上記式（１）で表されるカチオン性界面活性剤、及び、
（Ｂ）ブロックイソシアネート化合物
を含有する前処理剤を布状繊維製品の全体又は所要部分に適用することによりなされるものである上記１又は２記載のインクジェット捺染方法。
【００３９】
４．上記（Ｂ）ブロックイソシアネート化合物が、
ヘキサメチレンジイソシアネート、
水添キシリレンジイソシアネート、
イソホロンジイソシアネート、又は
ジシクロヘキシルメタンジイソシアネートの、
トリメチロールプロパンアダクト体
又は
イソシアヌレート体
のイソシアネート基がブロックされてなるものである上記１、２又は３記載のインクジェット捺染方法。
【００４０】
５．上記（Ｂ）のブロックイソシアネート化合物が、マロン酸ジエチル、ジイソプロピルアミン、１，２，４−トリアゾール、３，５−ジメチルピラゾール、又は２−ブタノンオキシムをブロック剤として得られたものである上記４記載のインクジェット捺染方法。
【００４１】
６．上記水性顔料インクが、最大粒子径が５００ｎｍ以下の顔料が分散してなる分散液である上記１乃至５の何れかに記載のインクジェット捺染方法。
【００４２】
７．上記（Ｃ）の架橋反応性を有する水溶性分散剤が、
（１）ＣＨ２＝ＣＲ５−ＣＯＯＲ６［式中、Ｒ５は水素原子又はメチル基を示し、Ｒ６は炭素数２乃至８のアルキル基を示す。］で表される（メタ）アクリル酸エステル単量体２０乃至８０重量部、
（２）カルボキシル基を有する脂肪族ビニル単量体８０乃至２０部、並びに
（３）架橋反応性を有する脂肪族ビニル単量体０乃至２０部
から得られた分子量２，０００乃至２０，０００のエマルジョン重合体が、塩基性物質により中和されてなるものである上記１乃至６の何れかに記載のインクジェット捺染方法。
【００４３】
８．上記（２）カルボキシル基を有する脂肪族ビニル単量体が、アクリル酸、メタクリル酸、イタコン酸、マレイン酸及びフマル酸からなる群より選ばれる少なくとも１種である上記７記載のインクジェット捺染方法。
【００４４】
９．上記塩基性物質が第二級アミン又は第三級アミンである上記７又は８記載のインクジェット捺染方法。
【００４５】
１０．上記水性顔料インク中の（Ｃ）の架橋反応性を有する水溶性分散剤の配合割合が、顔料１．０重量部に対して０．０５乃至２．０重量部の範囲である上記１乃至９の何れかに記載のインクジェット捺染方法。
【００４６】
１１．上記水性顔料インクが、分散助剤として、ポリオキシエチレンスチレン化フェニルエーテル硫酸塩又はポリオキシエチレンアルキルエーテル硫酸塩を含有する上記１乃至１０の何れかに記載のインクジェット捺染方法。
【００４７】
１２．上記（Ｄ）の自己乳化型ウレタン樹脂が、
少なくとも、
イソシアネート類、及び、
カルボキシル基又はスルホン酸基を有するポリオール
からなる成分より得られたものである上記１乃至１１の何れかに記載のインクジェット捺染方法。
【００４８】
１３．上記（Ｄ）の自己乳化型ウレタン樹脂のガラス転移点（Ｔｇ）が−６０乃至２０℃である上記１乃至１２の何れかに記載のインクジェット捺染方法。
【００４９】
１４．上記（Ｅ）のブロックイソシアネート化合物が、
ヘキサメチレンジイソシアネート、
水添キシリレンジイソシアネート、
イソホロンジイソシアネート、又は
ジシクロヘキシルメタンジイソシアネートの、
トリメチロールプロパンアダクト体
又は
イソシアヌレート体
のイソシアネート基がブロックされてなるものである上記１乃至１３の何れかに記載のインクジェット捺染方法。
【００５０】
１５．上記（Ｅ）のブロックイソシアネート化合物が、マロン酸ジエチル、ジイソプロピルアミン、１，２，４−トリアゾール、３，５−ジメチルピラゾール、又は２−ブタノンオキシムをブロック剤として得られたものである上記１４記載のインクジェット捺染方法。
【００５１】
１６．上記（Ｅ）のブロックイソシアネート化合物が水溶性又は自己乳化性であり、上記水性顔料インクが再分散性に優れたものである上記１乃至１５の何れかに記載のインクジェット捺染方法。
【００５２】
１７．上記水性顔料インクの粘度が、２０℃において３乃至３０ｍＰａ・ｓである上記１乃至１６の何れかに記載のインクジェット捺染方法。
【００５３】
１８．上記水性顔料インクの表面張力が２０乃至４０ｍＮ／ｍである上記１乃至１７の何れかに記載のインクジェット捺染方法。
【００５４】
１９．上記印捺工程によりインクジェット法で水性顔料インクが印捺された布状繊維製品のうち少なくとも水性顔料インクが印捺された部分に対し加熱処理を行う熱処理工程を有する上記１乃至１８の何れかに記載のインクジェット捺染方法。
【００５５】
２０．上記前処理が、
少なくとも、
（Ａ）上記式（１）で表されるカチオン性界面活性剤、及び、
（Ｂ）ブロックイソシアネート化合物
を、パディング法、コーティング法、スクリーン印刷法、インクジェット法又はスプレー法により布状繊維製品の全体又は所要部分に適用することによりなされる上記１乃至１９の何れかに記載のインクジェット捺染方法。
【００５６】
２１．上記印捺工程によりインクジェット法で水性顔料インクが印捺された布状繊維製品のうち少なくとも水性顔料インクが印捺された部分に対し、パディング法、コーティング法、スクリーン印刷法、インクジェット法又はスプレー法により後処理を行う後処理工程を有する上記１乃至２０の何れかに記載のインクジェット捺染方法。
【００５７】
２２．上記後処理が、アクリル樹脂エマルジョン、ウレタン樹脂エマルジョン、架橋剤、可塑剤、界面活性剤及びシリコーン系柔軟剤のうち少なくとも１種を、上記布状繊維製品のうち少なくとも水性顔料インクが印捺された部分に対し適用することにより行われる上記２１記載のインクジェット捺染方法。
【００５８】
２３．上記１乃至２２の何れかに記載のインクジェット捺染方法により捺染がなされた布状繊維製品。
【００５９】
[3] 本発明は、次のような知見に基づいてなされたものである。
【００６０】
(1) 顔料インクを用いたインクジェット捺染における課題
【００６１】
顔料を着色剤とするインクを用いたインクジェット捺染には、例えば、
非イオン性界面活性剤又は陰イオン性界面活性剤を顔料分散剤とし、それに水、湿潤剤などの親水性溶媒、固着剤としてのエマルジョン型樹脂などを配合してインク化の後、布状繊維製品に所望の図柄を印捺する；
予めカチオン性ポリマーとアクリル系エマルジョン樹脂（粘着剤）で前処理した布に印捺する；
被覆顔料として、溶剤中で重合されたアニオン性基を有する有機高分子化合物で顔料分散した後、溶剤を留去し、その後、酸を加えて酸析し、顔料表面を有機高分子化合物で被覆し、その後、水と塩基を加えて可溶化したマイクロカプセル化顔料に、ブロックイソシアネートを配合したインクをインクジェット法で印捺して加熱処理を行う；
顔料を水分散性樹脂で分散し、架橋剤としてのブロックイソシアネートを加え加熱することで、堅牢性に優れた着色を行う
等があるが、次のような課題があった。
【００６２】
(1-1) 顔料分散剤として非イオン性界面活性剤や陰イオン性界面活性剤を用いると、これらは分散能が高いので、長期安定性に優れ、インクジェット用に適した顔料分散体を得ることができる。しかしながら、これを布状繊維製品の着色に用いると、繊維との親和性が良くないので、顔料の固着を阻害しがちとなる。また、布状繊維製品に残った界面活性剤は、その水溶性のため、布状繊維製品の洗濯堅牢性、摩擦堅牢性などに悪影響を与える。
【００６３】
(1-2) アニオン性基を有する有機高分子化合物で顔料分散し、酸析、塩基で再溶解させたマイクロカプセル化顔料は、顔料表面を有機高分子で被覆することにより耐水性を向上させることができるが、極めて複雑な製造工程を必要とすることから生産性が悪い。また、分散後、酸析、塩基による再溶解を必要とすることから、一部の顔料が凝集を起こし、長期保管中の着色濃度低下、分離沈降及び増粘、並びにノズル詰まり惹起等が発生しがちである。また、固着剤を兼ねた水分散性樹脂による顔料分散体は、水分散性であることから親油性が強く、顔料分散時の粘度が高くなる。また、溶媒としての水が揮散すると水不溶性となり、ノズル先端での目詰まりが生じ易くなる。
【００６４】
(1-3) 顔料を布状繊維製品に固着させるため布状繊維製品表面に予めカチオン性ポリマーとアクリル系エマルジョン樹脂を塗工し、その表面にインクジェット印捺することで顔料を布状繊維製品上に固着する方法では、固着された顔料はイオン的に表面固着しているのみであり、十分な堅牢性を保持できるものではない。また、カチオン系ポリマーにアクリル系樹脂（粘着剤）を併用するが、乾燥した樹脂膜に対するインクジェット印捺であるため、樹脂表面に顔料が表面接着しているものとなり、その堅牢度は不十分である。また、前処理剤が布状繊維製品全体に塗工されるので、風合いや触感を悪くし、通気性を阻害しがちである。また、前処理なしに顔料を布状繊維製品表面に固着させるには、インク中に固着用エマルジョン樹脂を大量に配合することを要する。固着用エマルジョン樹脂は、顔料を強固に布状繊維製品に接着することができるが、乾燥すると水不溶性の皮膜を形成するため、大量配合はインクジェットノズルの目詰まりを引き起こし、布状繊維製品における着色箇所の風合いも硬くなる。
【００６５】
(1-4) 前記(1-3)におけるエマルジョン樹脂の大量配合によるインクジェットノズルの目詰まり発生を、多量の湿潤剤を配合して乾燥を遅らせることにより防ぐことが考えられるが、多量の湿潤剤の配合は布状繊維製品における着色箇所の堅牢性を大きく低下させるおそれがあるばかりか、湿潤剤を多量に配合したとしてもノズル先端の目詰まりを完全に解消することはできない。
【００６６】
(1-5) カルボキシル基を有する有機高分子化合物で被覆した顔料にブロックイソシアネートと水を加えてインクジェット印捺を行い、その後加熱して布状繊維製品を着色する方法においては、カルボキシル基とイソシアネート基の反応により、布状繊維製品表面で顔料を水不溶化することができるが、前記のように、被覆顔料は、その複雑な製造工程ゆえにインクジェットインクとしての長期保存安定性を損ないがちである。また、カルボキシル基とイソシアネート基の反応のみでは、布状繊維製品における着色箇所に十分な堅牢性（洗濯堅牢性、摩擦堅牢性等）をもたらすことは難しい。
【００６７】
(2) 課題の解決
【００６８】
(2-1) 前処理において特定のカチオン性界面活性剤を布状繊維製品に適用することにより、水性顔料インクとの間でイオンコンプレックスを形成させて滲みや浸透を可及的に防止し、鮮明で高濃度の印捺を可能とする。前処理に樹脂を用いないため布状繊維製品の風合いが損なわれない。
【００６９】
(2-2) 前記(2-1)におけるカチオン性界面活性剤の使用は、耐水性などの堅牢性の低下が懸念されるが、前記前処理においてブロックイソシアネート化合物を用い、且つ、水性顔料インク中に架橋反応性を有する水溶性分散剤及び自己乳化型ウレタン樹脂を用いることにより、前処理におけるブロックイソシアネート化合物と、水性顔料インク中の架橋反応性を有する水溶性分散剤および／または自己乳化型ウレタン樹脂の架橋性官能基が架橋反応し、顔料、架橋反応性を有する水溶性分散剤、自己乳化型ウレタン樹脂、ブロックイソシアネート化合物が一体的なものとなり、堅牢性が確保される。
【００７０】
(2-3) 架橋反応性を有する水溶性分散剤を用いて得られる顔料分散体と、固着剤としての自己乳化型ウレタン樹脂と、架橋剤としてのブロックイソシアネート化合物を配合することで、低粘度且つ高着色濃度であり、印捺作業に優れ、長期保存安定性を有するインクジェット用の水性顔料インクが得られる。更に、前処理におけるブロックイソシアネート化合物および／または水性顔料インク中のブロックイソシアネート化合物と、水性顔料インク中の架橋反応性を有する水溶性分散剤および／または自己乳化型ウレタン樹脂の架橋性官能基が架橋反応することで、それらが水不溶性となり、顔料固着剤として機能するので、風合いを損なうことを防ぎつつ、着色箇所の堅牢性が良好な布状繊維製品が得られる。
【００７１】
(3) 以上の点に基づいた本発明のインクジェット捺染方法によれば、従来のインクジェット捺染の、無製版で捺染を行い得るゆえの利点である小ロット、多品種、短納期で製版代を必要とせず、極めて効率的に捺染を行うことが可能である点に加え、特定のカチオン性界面活性剤とブロックイソシアネート化合物により布状繊維製品を前処理することによって、その布状繊維製品に対する水性顔料インクのインクジェット印捺を、滲みや浸透を可及的に防いで鮮明に而も高濃度に行うことが可能となると共に、前処理において用いられたブロックイソシアネート化合物および／または水性顔料インクにおけるブロックイソシアネート化合物と、当該水性顔料インクにおける架橋反応性を有する水溶性分散剤および／または自己乳化型ウレタン樹脂の架橋性官能基が架橋反応することにより、水溶性分散剤、自己乳化型ウレタン樹脂、ブロックイソシアネート化合物が一体となって水不溶性化し、顔料を含有した状態で布状繊維製品における繊維に強固に固着して、風合い柔軟で堅牢性に優れた顔料着色がなされた布状繊維製品が得られる。
【００７２】
本発明におけるインクジェット捺染方法においては、前処理における特定のカチオン性界面活性剤と水性顔料インクによりイオンコンプレックスが形成され、前処理におけるブロックイソシアネート化合物および／または水性顔料インクにおけるブロックイソシアネート化合物と当該水性顔料インクにおける架橋反応性を有する水溶性分散剤および／または自己乳化型ウレタン樹脂の架橋性官能基が架橋反応することにより、或いは、更にブロックイソシアネート化合物自身が縮合反応することにより、所期の効果がもたらされるものであり、何れの構成が欠けても本発明の目的は達成され得ない。すなわち、本発明の構成には格別の意義がある。
【発明の効果】
【００７３】
本発明によれば、特定のカチオン性界面活性剤とブロックイソシアネート化合物により布状繊維製品を前処理することによって、その布状繊維製品に対する水性顔料インクのインクジェット印捺を、滲みや浸透を可及的に防いで鮮明に而も高濃度に行うことが可能となると共に、前処理において用いられたブロックイソシアネート化合物および／または水性顔料インクにおけるブロックイソシアネート化合物と、当該水性顔料インクにおける架橋反応性を有する水溶性分散剤および／または自己乳化型ウレタン樹脂の架橋性官能基が架橋反応することにより、水溶性分散剤、自己乳化型ウレタン樹脂、ブロックイソシアネート化合物が一体となって水不溶性化し、顔料を含有した状態で布状繊維製品における繊維に強固に固着して、風合い柔軟で堅牢性に優れた顔料着色がなされた布状繊維製品が得られる。
【発明を実施するための形態】
【００７４】
本発明の実施の形態を説明する。
【００７５】
(1) 布状繊維製品
【００７６】
本発明のインクジェット捺染方法の対象となる布状繊維製品は、各種繊維により構成された織物、編み物、不織布、起毛布等であって、生地であると、衣類（シャツ、トレーナー、ジャージ、パンツ、ワンピース、ブラウス、帽子、靴下等）、身の回り品（ハンカチ、ネクタイ、布製ベルト等）、その他の製品（靴、寝具、シーツ、カーテン、カーシート、バッグ、旗等）であるとを問わない。繊維以外により構成された部分を有するものであっても原則として対象から除外されない。
【００７７】
布状繊維製品を構成する繊維にも原則として制限はなく、例えばナイロン、ポリエステル、アクリル、乳酸繊維、アセテート、レーヨン、綿、絹、毛、麻、ガラス繊維等の各種合成繊維、半合成繊維、天然繊維及び無機繊維（これらの混紡を含む）により構成された布状繊維製品が対象となる。
また、白色繊維製品のみならず、有色繊維製品に対しても、例えば白色隠蔽性水性顔料インクを用いて本発明のインクジェット捺染方法により捺染を行った後、有色水性顔料インクを用いて本発明のインクジェット捺染方法により捺染を行うことで、カラー画像を含む所望の図柄等を形成することができる。
【００７８】
(2) 前処理
【００７９】
本発明のインクジェット捺染方法は、布状繊維製品に対する前処理工程を含むものの他、布状繊維製品に対し前処理が予め行われている場合も含む。
【００８０】
本発明における前処理は、少なくとも、
（Ａ）上記式（１）で表される第４級アンモニウム塩型カチオン性界面活性剤、及び、
（Ｂ）ブロックイソシアネート化合物
を布状繊維製品の全体又は所要部分に適用することによりなされる。
【００８１】
この前処理においては、式（１）のカチオン性界面活性剤、及び、ブロックイソシアネート化合物を、別個に布状繊維製品に適用する（例えば、布状繊維製品に含浸させ又は付着させる）ことができるほか、両者を含有する１つの前処理剤を布状繊維製品に適用することもできる。
【００８２】
（Ａ）式（１）で表される第４級アンモニウム塩型カチオン性界面活性剤
【００８３】
式（１）の第４級アンモニウム塩型カチオン性界面活性剤を、前処理において布状繊維製品の全体又は所望の部分に適用することにより、その後にインクジェット印捺される水性顔料インクとの間でイオンコンプレックスを形成する。そのため、着色の堅牢性の低下を招くことなく、水性顔料インクの滲みや浸透を可及的に防止し、鮮明且つ高着色濃度での水性顔料インクのインクジェット印捺を可能とする。
【００８４】
前処理において式（１）の第４級アンモニウム塩型カチオン性界面活性剤は、布状繊維製品に対し、水性顔料インクの滲みや浸透を防止する量を適用することができる。適用量が多いと耐水性などの堅牢性が低くなる可能性があり、少なければ滲みや浸透の防止が不十分となる可能性がある。
【００８５】
式（１）中のＲ１乃至Ｒ４のうち、何れか２つは互いに独立的に炭素数８乃至１８のアルキル基とし、残りの２つは互いに独立的にメチル基又はエチル基とする。
【００８６】
前記４つのアルキル基のうち２つをメチル基又はエチル基とすることで、式（１）の第４級アンモニウム塩型カチオン性界面活性剤が水溶性となり、ブロックイソシアネート化合物と共に前処理剤を構成した場合における前処理剤の保存安定性を良好なものとする。
【００８７】
前記４つのアルキル基における他の２つのアルキル基のうち一方又は両方の炭素数が８より少ないと、耐水性が低くなる。一方、２つのアルキル基のうち一方又は両方の炭素数が１８より多いと鮮明且つ高着色濃度での水性顔料インクのインクジェット印捺を行い難くなり、更に、ブロックイソシアネート化合物と共に前処理剤を構成した場合に、相分離が起こり易くなる等、前処理剤の保存安定性が低くなる。
【００８８】
式（１）における炭素数８乃至１８のアルキル基は、直鎖又は分岐であってもよく、例えばオクチル基、ノニル基、デシル基、ドデシル基、テトラデシル基、オクタデシル基、イソオクチル基、２，４−ジメチルヘキシル基、４−エチル−２−メチルヘプチル基等が挙げられるが、これらに限るものではない。
【００８９】
また、式（１）の第４級アンモニウム塩型カチオン性界面活性剤は、前記４つのアルキル基を全てメチル基又はエチル基とすると、より親水性が高まるが、水性顔料インクによる着色の堅牢性を低下させる。一方、前記４つのアルキル基の全てを炭素数８乃至１８とすると、式（１）の界面活性剤の疎水性が高まるため耐水性は向上するが、水溶性とならない。更に、式（１）の界面活性剤は、１つのアルキル基のみが炭素数８乃至１８では耐水性が不十分であり、２つのアルキル基の炭素数を８乃至１８、他の２つのアルキル基をメチル基又はエチル基として両者の比率を１：１とすることで、水溶性と着色の堅牢性に適度なバランスが得られる。
【００９０】
式（１）中のＸ−はアニオンを示す。このアニオンの例としては、ハロゲン化物イオン、無機酸イオン、有機酸イオン、水酸化物イオンを挙げることができる。ハロゲン化物イオン、無機酸イオン、有機酸イオンのより具体的な例としては、塩化物イオン、臭化物イオン、硫酸イオン、硝酸イオン、リン酸イオン、酢酸イオン、マロン酸イオン等を挙げることができるが、これらに限定されるものではない。
【００９１】
（Ｂ）ブロックイソシアネート化合物
【００９２】
本発明において前処理に用いるブロックイソシアネート化合物としては、（Ｃ）架橋反応性を有する水溶性分散剤、及び、（Ｄ）自己乳化型ウレタン樹脂の架橋性官能基と、加熱（好ましくは１００℃以上の加熱）により反応性を示す基を有するもの（例えば、２又は３以上有するもの）を用いることができる。
【００９３】
本発明におけるブロックイソシアネート化合物を、前処理において布状繊維製品に適用することにより、その後インクジェット印捺される水性顔料インク中の架橋反応性を有する水溶性分散剤及び自己乳化型ウレタン樹脂と架橋反応し、それらが水不溶性化して布状繊維製品に固着する。また、ブロックイソシアネート化合物自体が縮合して布状繊維製品に固着することでプライマー様機能を発揮し得る。
【００９４】
前処理においてブロックイソシアネート化合物は、布状繊維製品に対し、少なくとも反応する架橋反応性を有する水溶性分散剤及び自己乳化型ウレタン樹脂の架橋性官能基の数に見合う量より多く適用することが好ましい。適用量が多すぎると布状繊維製品の風合いが硬くなるおそれがあり、少なければ着色の堅牢性が低下するおそれがある。
【００９５】
ブロックイソシアネート化合物としては、
ＨＤＩ（ヘキサメチレンジイソシアネート）、
Ｈ６ＸＤＩ（水添キシリレンジイソシアネート）、
ＩＰＤＩ（イソホロンジイソシアネート）、又は
Ｈ１２ＭＤＩ（ジシクロヘキシルメタンジイソシアネート）の、
ＴＭＰ（トリメチロールプロパン）アダクト体
又は
イソシアヌレート体
のイソシアネート基がブロックされてなるものが好ましい。  この場合のブロック剤としては、ＤＥＭ（マロン酸ジエチル）、ＤＩＰＡ（ジイソプロピルアミン）、ＴＲＩＡ（１，２，４−トリアゾール）、ＤＭＰ（３，５−ジメチルピラゾール）、又はＭＥＫＯ（２−ブタノンオキシム）が好ましいが、これに限るものではない。
【００９６】
なお、本発明における（Ｂ）のブロックイソシアネート化合物は、そのイソシアネート基の一部をポリオール、ポリカーボネート、ポリエステル、又はポリエーテル等と反応させたオリゴマーとして用いることもできる。
【００９７】
(3) 前処理剤
【００９８】
本発明において布状繊維製品の前処理に用いる前処理剤は、少なくとも、
（Ａ）式（１）で表される第４級アンモニウム塩型カチオン性界面活性剤、及び
（Ｂ）ブロックイソシアネート化合物
を含有する。
【００９９】
また、前処理剤には上記以外の成分として、水、水溶性有機溶剤、酸化防止剤、乾燥防止剤、紫外線吸収剤、架橋触媒、可塑剤、消泡剤等を適宜配合することができる。
【０１００】
前処理剤中、式（１）で表される第４級アンモニウム塩型カチオン性界面活性剤の配合量は例えば０．５乃至２０重量％、ブロックイソシアネート化合物の配合量は例えば０．５乃至１５重量％とすることができる。
【０１０１】
式（１）の第４級アンモニウム塩型カチオン性界面活性剤の前処理剤への配合量としては、水性顔料インクの滲みや浸透を防止する量を配合する必要があり、前処理剤１００部に対し、２０部以下が好ましく、より好ましくは１０部以下、更に好ましくは５部以下である。配合量が多いと耐水性などの着色堅牢性が低くなり、少なければ水性顔料インクの滲みや浸透の防止ができなくなるおそれがある。
【０１０２】
ブロックイソシアネート化合物の前処理剤への配合量としては、反応する架橋反応性を有する水溶性分散剤及び自己乳化型ウレタン樹脂の架橋性官能基の数に見合う量より多く配合することが望ましい。前処理剤１００部に対するブロックイソシアネート化合物の配合量は、１５部以下が好ましく、より好ましくは１０部以下、更に好ましくは５部以下である。それより配合量が多いと布状繊維製品の風合いが硬くなるおそれがあり、少なければ着色堅牢性が低くなるおそれがある。
【０１０３】
(4) 前処理方法
【０１０４】
本発明における前処理は、式（１）で表されるカチオン性界面活性剤及びブロックイソシアネート化合物（或いは、少なくともこれらを含有する前処理剤）を、パディング法、コーティング法、スクリーン印刷法、インクジェット法又はスプレー法により布状繊維製品の全体又は所要部分に適用することにより行うことができる。
【０１０５】
このように布状繊維製品に対し前処理剤等を適用した後、湿潤状態で、又は乾燥させた後、或いは、加熱処理を加えた後、水性顔料インクをインクジェット印捺することができる。
【０１０６】
(5) 印捺工程
【０１０７】
本発明のインクジェット捺染方法においては、布状繊維製品のうち前記前処理がなされた部分に対し、インクジェット法で水性顔料インクを印捺する。
【０１０８】
対象布状繊維製品における所望の部分の全てについて前処理工程を終えた後でその前記所望の部分の全てについて印捺工程を行うものとすることができる他、例えば、対象布状繊維製品における所望の部分について順次前処理工程を行い、所望の部分の全てについて前処理工程が終わるより前に、前処理工程を終えた部分について順次印捺工程を行うものとすることができる。
【０１０９】
(6) 水性顔料インク
【０１１０】
本発明における水性顔料インクは、顔料、及び、溶媒又は分散媒としての水系液体、並びに、
（Ｃ）架橋反応性を有する水溶性分散剤、
（Ｄ）自己乳化型ウレタン樹脂、及び、
（Ｅ）ブロックイソシアネート化合物
を少なくとも含む。
【０１１１】
（Ｃ）架橋反応性を有する水溶性分散剤
【０１１２】
本発明における架橋反応性を有する水溶性分散剤と（Ｄ）自己乳化型ウレタン樹脂が、前処理における（Ｂ）ブロックイソシアネート化合物および／または水性顔料インク中の（Ｅ）ブロックイソシアネート化合物と架橋反応することにより、それらが一体となって水不溶性化し、顔料を含有した状態で布状繊維製品における繊維に強固に固着する。
【０１１３】
本発明における架橋反応性を有する水溶性分散剤は、例えば、
（Ｃ１）（メタ）アクリル酸エステル単量体、
（Ｃ２）カルボキシル基を有する脂肪族ビニル単量体、
（Ｃ３）架橋反応性を有する脂肪族ビニル単量体からなる
（Ｃ４）エマルジョン重合体を
（Ｃ５）塩基性物質により中和したもの
である。
【０１１４】
本発明において、水性顔料インク中の架橋反応性を有する水溶性分散剤の配合割合は、顔料１．０重量部に対して水溶性分散剤が０．０５乃至２．０重量部の範囲が好ましく、０．０５より少ないと分散粘度が高くなるおそれがあり、２．０より多いと経時粘度安定性が低下するおそれがある。
【０１１５】
（Ｃ１）（メタ）アクリル酸エステル単量体
【０１１６】
上記（メタ）アクリル酸エステル単量体としては、ＣＨ２＝ＣＲ５−ＣＯＯＲ６［式中、Ｒ５は水素原子又はメチル基を示し、Ｒ６は炭素数２乃至８のアルキル基を示す。］で表されるものを好適に用いることができる。
【０１１７】
Ｒ６が水素原子又は炭素数１のアルキル基である場合は布状繊維製品に対する着色部分が耐水性を欠くか又は耐水性が不十分となり、Ｒ６が炭素数９以上のアルキル基であれば顔料の分散性が悪くなり、Ｒ６に芳香環があれば水性顔料インクの粘度が高くなり、また経時粘度安定性も悪くなる。
【０１１８】
この（メタ）アクリル酸エステル単量体の具体例としては、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸ヘプチル、（メタ）アクリル酸２−エチルヘキシル等が挙げられる。本発明においては、このような（メタ）アクリル酸エステル単量体の１種のみを用いてもよく、２種以上を併用することもできる。
【０１１９】
（Ｃ２）カルボキシル基を有する脂肪族ビニル単量体
【０１２０】
上記カルボキシル基を有する脂肪族ビニル単量体としては、例えば、アクリル酸、メタクリル酸、イタコン酸、マレイン酸、フマル酸などが挙げられる。本発明においては、このようなカルボキシル基を有する脂肪族ビニル単量体の１種のみを用いてもよく、２種以上を併用することもできる。
【０１２１】
（Ｃ３）架橋反応性を有する脂肪族ビニル単量体
【０１２２】
上記架橋反応性を有する脂肪族ビニル単量体としては、前記の（メタ）アクリル酸エステル単量体と共重合可能なカルボキシル基を除く架橋性官能基を有する脂肪族ビニル単量体を用いることができる。具体例としては、（メタ）ヒドロキシアクリレート、（メタ）アクリロニトリル、アクリルアミド、水酸基を伴うウレタン基含有ビニル単量体、エポキシ基含有ビニル単量体、高カルボン酸とポリアルコール等の単量体から形成されるエステル基含有ビニル単量体、オルガノシロキサンなどが形成されるシリコーン基含有ビニル単量体、ビニルスルホン酸、２−アクリルアミド−２−メチルプロパンスルホン酸、（メタ）アクリル酸２−ヒドロキシアルキルの硫酸エステル、ビニルホスホン酸、（メタ）アクリル酸ヒドロキシアルキルのリン酸エステル、（メタ）アクリル酸アルキルホスホン酸、ビニルアルコール、Ｎ−エチルメタクリルアミド、Ｎ−イソプロピルアクリルアミド、Ｎ−ビニルピロリドン等を挙げることができるが、これらに限らない。
【０１２３】
（Ｃ４）エマルジョン重合体
【０１２４】
上記単量体を重合させるには、例えば、通常の乳化重合法によりビニル重合させることが可能である。例えば、重合触媒、（Ｃ４−ａ）乳化分散剤、及び（Ｃ４−ｂ）連鎖移動剤の存在下、５０乃至９０℃で４乃至１０時間程度反応させることにより、所望のエマルジョン重合体が得られる。
【０１２５】
本発明に適した（Ｃ１）（メタ）アクリル酸エステル単量体の比率は、全単量体１００部に対し２０乃至８０部、より好ましくは３０乃至７０部の範囲、着色箇所の堅牢性の点から更に好ましくは４０乃至６０部の範囲である。２０部を下回ると架橋後の耐水性が得られにくく、８０部を超えると塩基性物質で中和しても水溶性になり難い。
【０１２６】
本発明に適した（Ｃ２）カルボキシル基を有する脂肪族ビニル単量体の比率は、顔料分散時の低粘度化、経時粘度安定性の点から、全単量体１００部に対して８０乃至２０部である。好ましくは７０乃至３０部、更に好ましくは６０乃至４０部の範囲である。８０部を超えると架橋後の着色箇所に耐水性が得られにくく、２０部を下回ると水溶性になり難い。
本発明に適した（Ｃ３）架橋反応性を有する脂肪族ビニル単量体の比率は、全単量体１００部に対して０乃至２０部、より好ましくは０乃至１５部である。２０部を超えると顔料分散性が低下し、モノマー種によっては水溶性とならないおそれがある。
【０１２７】
重合後の分子量は例えば２，０００乃至２０，０００とすることができるが、好ましくは３，０００乃至１０，０００の範囲である。２０，０００を超えると分散粘度が高くなり易く、顔料分散性も低下するおそれがある。２，０００を下回ると顔料の固着性が不十分となるおそれがある。
【０１２８】
（Ｃ４−ａ）乳化分散剤
【０１２９】
乳化分散剤としては、例えば、非イオン又はアニオン性界面活性剤を用いることができる。特に、重合時に単量体と共重合可能な反応性界面活性剤を用いることで、着色箇所の耐水性が向上する。
【０１３０】
反応性界面活性剤としては、ポリオキシエチレンアルケニルエーテル硫酸アンモニウム、ポリオキシエチレンノニルプロペニルフェニルエーテル、ポリオキシアルキレンアルケニルエーテル硫酸アンモニウム、ポリオキシアルキレンアルケニルエーテル等を例示することができるが、これらに限るものではない。これらは１種のみを用いてもよく、２種以上を併用することもできる。
【０１３１】
（Ｃ４−ｂ）連鎖移動剤
【０１３２】
連鎖移動剤は、エマルジョン重合体の分子量を２，０００乃至２０，０００の所望の分子量に調整するためのものであり、例えば、メルカプト系、四塩化炭素、アルファ−メチルスチレンダイマーなどが挙げられるが、ｎ−オクチルメルカプタン、ｎ−ドデシルメルカプタン、３−メルカプトプロピオネート、３，３’−チオジプロピオン酸、チオグリコール酸などのメルカプト系連鎖移動剤を用いることが分子量を制御する上で好適である。
【０１３３】
配合量は、全単量体１．０に対して連鎖移動剤０．０２乃至０．１の範囲（重量比）が好ましく、更に好ましくは０．０４乃至０．０８の範囲である。
【０１３４】
（Ｃ５）塩基性物質
【０１３５】
塩基性物質は、エマルジョン重合体の中和剤として用いるものであり、塩基性物質であれば特に限定されない。例えば、アンモニア、塩基性金属塩、第１級アミン化合物、第２級アミン化合物、第３級アミン化合物など用いることができる。これらのうち、顔料分散体の再溶解性を高める意味においては、第２級又は第３級アミン化合物により中和を行うことが好ましい。これらの塩基性化合物によりエマルジョン重合体を中和し、ｐＨを６乃至９に調整して架橋反応性を有する水溶性分散剤とする。
【０１３６】
中和剤としては、イソプロピルアミン、ｔ−ブチルアミン、ｎ−プロピルアミン、Ｎ，Ｎ−ジメチルエタノールアミン、ジエチルエタノールアミン、ジエタノールアミン、トリエチルアミン、トリエタノールアミン等が挙げられるが、これらに限定するものではない。また、これらを１種のみ、又は２種以上を併用しても良い。
【０１３７】
（Ｄ）自己乳化型ウレタン樹脂
【０１３８】
本発明における自己乳化型ウレタン樹脂と（Ｃ）架橋反応性を有する水溶性分散剤が、前処理における（Ｂ）ブロックイソシアネート化合物および／または水性顔料インク中の（Ｅ）ブロックイソシアネート化合物と架橋反応することにより、それらが一体となって水不溶性化し、顔料を含有した状態で布状繊維製品における繊維に強固に固着し、布状繊維製品を顔料着色する。
【０１３９】
一般に、ウレタン樹脂は水溶性型、自己乳化型、強制乳化型に大別される。
【０１４０】
水溶性型ウレタン樹脂は、親水性ポリオールを使用して重合されたものであり、樹脂自体が水溶性であるため、水性顔料インクに配合した場合に着色部分に必要な耐水性が得られ難い。また強制乳化型ウレタン樹脂は、界面活性剤存在下で重合されたものであり、樹脂自体が疎水性であり、粒子径が大きく、水性顔料インクに配合した場合に膜が張り易く、連続印捺を行った際にヘッドノズル先端の目詰まりによるドット抜け、印捺ムラが生じ易く、水性顔料インクの長期保存安定性も低い。
【０１４１】
一方、自己乳化型ウレタン樹脂は、ウレタン樹脂末端に親水基を付与し、その親水基により水中に乳化したものである。自己乳化型ウレタン樹脂は、水性顔料インクに配合した場合、粒子径が微細であり、膜張りが生じ難く、連続印捺に適し、長期保存安定性にも優れる。また、自己乳化型ウレタン樹脂は、末端の親水基をブロックイソシアネート化合物で架橋することで疎水性となり、（Ｃ）架橋反応性を有する水溶性分散剤の架橋体と共に、堅牢性に優れた顔料固着剤となる。
【０１４２】
本発明における自己乳化型ウレタン樹脂としては、例えば、ポリオール、イソシアネート類、カルボキシル基および／またはスルホン酸基から選ばれるアニオン性基を含有するアニオン性基導入ポリオールから少なくともなるウレタンプレポリマーを、アニオン性基中和剤を用いて水に分散させ、鎖伸長させてなる自己乳化型ウレタン樹脂を用いることができる。
【０１４３】
前記ポリオール成分は、特に限定されるものではなく、例えばポリエーテルポリオール類、ポリエステルポリオール類、ポリエステルポリカーボネートポリオール類等を使用することができる。
【０１４４】
より具体的には、例えば、エチレングリコール、ジエチレングリコール、１，２−プロピレングリコール、１，３−プロピレングリコール、１，２−ブチレングリコール、１，３−ブチレングリコール、１，４−ブチレングリコール、ヘキサメチレングリコール、水添ビスフェノールＡのエチレンオキシドおよび／またはプロピレンオキシド付加物等の低分子量ポリオール、ポリエチレングリコール、ポリプロピレングリコール、ポリテトラメチレングリコール等、又は、上記低分子量ポリオールを開始剤としてエチレンオキシドおよび／またはプロピレンオキシドを付加してなるポリエーテルポリオール、上記低分子量ポリオールとシュウ酸、マロン酸、コハク酸、アジピン酸等の多価カルボン酸、又はそのエステル、酸無水物等とのエステル化反応によって得られるポリエステルポリオール、ポリカプロラクトンポリオール等のポリエステルグリコールとアルキレンカーボネートとの反応生成物、エチレンカーボネートと多価アルコールとの反応生成物に有機ジカルボン酸を反応させた反応生成物であるポリエステルポリカーボネートポリオールが挙げられる。
【０１４５】
前記イソシアネート類は、特に限定されるものではなく、ジイソシアネート及びイソシアネート基を１分子中に３個以上有するポリイソシアネート等を使用することができる。
【０１４６】
ジイソシアネートとしては、例えば、トリレンジイソシアネート、ジフェニルメタン−４，４’−ジイソシアネート、ｐ−フェニレンジイソシアネート、キシリレンジイソシアネート、１，５−ナフチレンジイソシアネート、３，３’−ジメチルジフェニル−４，４’−ジイソシアネート、ジアニシジンジイソシアネート、テトラメチルキシリレンジイソシアネート等の芳香族ジイソシアネート類、イソホロンジイソシアネート、ジシクロヘキシルメタン−４，４’−ジイソシアネート、ノルボルネンジイソシアネート等の脂環式ジイソシアネート類、１，６−ヘキサメチレンジイソシアネート、リシンジイソシアネート等の脂肪族ジイソシアネート類、及びこれらの混合物が挙げられる。
【０１４７】
ポリイソシアネートとしては、例えば、トリフェニルメタントリイソシアネート、１−メチルベンゾール−２，４，６−トリイソシアネート、ジメチルトリフェニルメタンテトライソシアネート、これらの混合物等の３官能以上のイソシアネート、これら３官能以上のイソシアネートのカルボジイミド変性、イソシアヌレート変性、ビウレット変性等の変性物、これらを各種のブロッキング剤によってブロックしたブロックイソシアネート、前述したジイソシアネートのイソシアヌレート（３量体）及びビウレット３量体等が挙げられる。
【０１４８】
前記アニオン性基導入ポリオールとしては、例えばカルボキシル基および／またはスルホン酸基を含有するポリオール類を用いることができる。具体例としては、ジメチロールプロピオン酸、ジメチロールブタン酸、ジメチロール酪酸、ジメチロール吉草酸等のカルボキシル基を含有するポリオール類、１，４−ブタンジオール−２−スルホン酸等のスルホン酸基を含有するポリオール類が挙げられるが、これに限定されるものではない。
【０１４９】
アニオン性基の中和剤としては、塩基性化合物を用いることができる。その例としては、アンモニア、塩基性金属塩、第一級アミン化合物、第二級アミン化合物、第三級アミン化合物等を挙げることができ、特に限定されるものではない。
【０１５０】
また、本発明の自己乳化型ウレタン樹脂は、必要に応じて、通常用いられる各種添加剤を添加しても良い。このような添加剤としては、例えば、粘度調整剤、消泡剤、酸化防止剤、紫外線吸収剤、可塑剤、帯電防止剤等が挙げられる。
【０１５１】
布状繊維製品の風合いを柔軟なものとするため、本発明の自己乳化型ウレタン樹脂のガラス転移点（Ｔｇ）は、−６０乃至２０℃の範囲にあることが好ましい。ガラス転移点（Ｔｇ）のより好ましい範囲は−４０乃至０℃、更に好ましくは−３０乃至−１０℃である。
【０１５２】
本発明の自己乳化型ウレタン樹脂は、顔料を布状繊維製品に固着するためのものであるが、配合量が多いと堅牢性は向上するが着色部分の風合いが硬くなる。従って、本発明の水性顔料インク１００部に対する自己乳化型ウレタン樹脂の配合量は、５０部以下が好ましい。より好ましくは３０部以下、更に好ましくは２０部以下である。
【０１５３】
（Ｅ）ブロックイソシアネート化合物
【０１５４】
本発明における水性顔料インク中のブロックイソシアネート化合物としては、（Ｃ）架橋反応性を有する水溶性分散剤、及び、（Ｄ）自己乳化型ウレタン樹脂の架橋性官能基と、加熱（例えば１００℃以上の加熱）により反応性を示す基を有するもの（例えば、２又は３以上有するもの）を用いることができる。
【０１５５】
ブロックイソシアネート化合物としては、
ＨＤＩ（ヘキサメチレンジイソシアネート）、
Ｈ６ＸＤＩ（水添キシリレンジイソシアネート）、
ＩＰＤＩ（イソホロンジイソシアネート）、又は
Ｈ１２ＭＤＩ（ジシクロヘキシルメタンジイソシアネート）の、
ＴＭＰ（トリメチロールプロパン）アダクト体
又は
イソシアヌレート体
のイソシアネート基がブロックされてなるものが好ましい。  この場合のブロック剤としては、ＤＥＭ（マロン酸ジエチル）、ＤＩＰＡ（ジイソプロピルアミン）、ＴＲＩＡ（１，２，４−トリアゾール）、ＤＭＰ（３，５−ジメチルピラゾール）、又はＭＥＫＯ（２−ブタノンオキシム）が好ましいが、これに限るものではない。
【０１５６】
なお、本発明における（Ｅ）のブロックイソシアネート化合物は、そのイソシアネート基の一部をポリオール、ポリカーボネート、ポリエステル、又はポリエーテル等と反応させたオリゴマーとして用いることもできる。
【０１５７】
また、本発明における（Ｅ）のブロックイソシアネート化合物は、親水基を付与することで水溶性や自己乳化性があるものとして水性顔料インクに配合するのが好ましい。これにより、水性顔料インクを低粘度で再分散性に優れたものとすることができる。
【０１５８】
ブロックイソシアネート化合物の水性顔料インクへの配合量としては、反応する架橋反応性を有する水溶性分散剤及び自己乳化型ウレタン樹脂の架橋性官能基の数に見合う量より多く配合することが望ましく、水性顔料インク１００部に対するブロックイソシアネート化合物の配合量は、３０部以下が好ましく、より好ましくは２０部以下、更に好ましくは１０部以下である。配合量が多いと布状繊維製品の風合いが硬くなるおそれがあり、少なければ着色堅牢性が低くなるおそれがある。
【０１５９】
（Ｆ）顔料
【０１６０】
本発明の水性顔料インクに用いる顔料は、有機顔料、無機顔料を問わず、繊維製品の着色材料として用いることができる顔料であれば原則として何れのものも使用することができる。
【０１６１】
例えば、黒色顔料としてカーボンブラック、酸化鉄黒顔料など、黄色顔料としてのアゾ系顔料、イミダゾロン系顔料、チタン黄色顔料など、赤色顔料としてのアゾ系顔料、キナクリドン系顔料、クロモフタル系顔料、ジケトピロロピロール系顔料、アンスラキノン系顔料など、青色顔料としてのフタロシアニン系顔料、白色顔料としての酸化チタン、アルミニウムシリケート、酸化ケイ素など、オレンジ系顔料としてのインダンスレン系顔料、紫色顔料としてのジオキサジン系顔料、緑色顔料としてのフタロシアニン系顔料などを用いることができるが、これらに限定されるものではない。
【０１６２】
（Ｇ）水系液体
【０１６３】
水系液体は、水性顔料インクにおける溶媒又は分散媒として用いられるものである。
【０１６４】
水系液体としては、水又は水と水溶性有機溶剤の混合物などを用いることができる。
【０１６５】
水溶性有機溶剤の例としては、
湿潤剤としてのエチレングリコール、ジエチレングリコール、トリエチレングリコール、プロピレングリコール、ブチレングリコール、グリセリン、ジグリセリン等のグリコール類及びグリセリン類系溶剤；
表面張力、溶解性、又は乾燥速度調整剤としてのメタノール、エタノール、ｎ−プロパノール、イソプロパノール、ｎ−ブタノール、イソブタノール、ｔ−ブタノール、２−ピロリドン、Ｎ−メチル−２−ピロリドン、プロピレングリコールモノメチルエーテル、エチレングリコールモノエチルエーテル、エチレングリコールモノメチルエーテル、メチルエチルケトン、酢酸エチル、エチレングリコールモノｎ‐ブチルエーテル
などが挙げられるが、これらに限るものではない。このような水溶性有機溶剤は、１種のみを用いてもよく、２種以上を併用することもできる。
【０１６６】
(7) 水性顔料インクの調製
【０１６７】
本発明における水性顔料インクは、顔料、溶媒又は分散媒としての水系液体、並びに、
（Ｃ）架橋反応性を有する水溶性分散剤、
（Ｄ）自己乳化型ウレタン樹脂、及び、
（Ｅ）ブロックイソシアネート化合物
を少なくとも含む。
【０１６８】
本発明における水性顔料インクは、
例えば、
少なくとも、（Ｆ）顔料、（Ｇ）溶媒又は分散媒としての水系液体、及び、（Ｃ）架橋反応性を有する水溶性分散剤より、顔料分散体を得、
その顔料分散体と、（Ｄ）自己乳化型ウレタン樹脂、（Ｅ）ブロックイソシアネート化合物、及び、（Ｇ）溶媒又は分散媒としての水系液体を混合することにより得ることができる。
【０１６９】
この顔料分散体は、例えば、顔料固形分が５乃至４０重量％であるものとすることができるが、これに限るものではない。
【０１７０】
これらの成分を配合した水性顔料インクは、例えば溶媒又は分散媒としての水系液体の種類や量、或いはその他の成分の種類や量によって、粘度を２０℃において３乃至３０ｍＰａ・ｓの範囲に調整することにより、又は、表面張力を２０乃至４０ｍＮ／ｍの範囲に調整することにより、或いは粘度及び表面張力を何れもこれらの範囲に調整することにより、インクジェット印捺に適したインクとすることができる。
【０１７１】
また、フィルタによる濾過や遠心分離により５００ｎｍ以上の粗大顔料粒子を分離することが、インクジェット印捺に適したインクとする上で好適である。
【０１７２】
なお、前記顔料分散体を得る際には、分散能補助のために（Ｉ）分散助剤を用いることもできる。
【０１７３】
また、本発明における水性顔料インクには、上記以外の成分として、例えば、増粘剤、紫外線吸収剤、酸化防止剤、滑剤、ワックス、消泡剤、沈降防止剤、架橋触媒、キレート剤、界面活性剤などを配合することができる。
【０１７４】
（Ｈ）ミル機による湿式分散
【０１７５】
本発明における水性顔料インクの調製に用いられる上記顔料分散体は、（Ｆ）顔料、（Ｇ）溶媒又は分散媒としての水系液体、及び、（Ｃ）架橋反応性を有する水溶性分散剤、並びに必要に応じて（Ｉ）分散助剤を混合し、ガラスビーズ、ジルコニアビーズ又はチタニアビーズ等を用いてミル機（ビーズミル）により湿式分散することにより得ることができる。
（Ｉ）分散助剤
【０１７６】
顔料分散体を得る際に、必要に応じ分散助剤を用い得る。分散助剤としてアニオン性界面活性剤を（Ｃ）架橋反応性を有する水溶性分散剤の分散能補助として用いることにより、分散効率の向上、顔料粒子の微細化、水性顔料インク保存中の分離や増粘等の抑制による経時安定性が得られる。
【０１７７】
分散助剤としてのアニオン性界面活性剤として好ましいものの例としては、ポリオキシエチレンスチレン化フェニルエーテル硫酸塩又はポリオキシエチレンアルキルエーテル硫酸塩であってＨＬＢが１０乃至１６のものを挙げることができる。着色の堅牢性に与える影響が少なく、長期保存安定性に優れた顔料分散体を得ることができるからである。尤も、本発明において用い得る分散助剤としてのアニオン性界面活性剤はこれらに限るものではない。
【０１７８】
分散助剤を用いる場合の配合割合（重量）は、顔料１に対して分散助剤が０．３以下とするのが好ましい。分散助剤が０．３より多いと耐水性の低下が起こるおそれがある。
【０１７９】
(8) インクジェット印捺機
【０１８０】
印捺工程においてインクジェット法で水性顔料インクを印捺するためのインクジェット印捺機は、特に限定されるものではないが、ピエゾ型のノズルヘッドを搭載したものが好ましい。サーマル型のノズルヘッドの場合は長時間使用した際にインク中のブロックイソシアネート化合物が熱開裂して架橋反応が進行するおそれがある。ピエゾ型ではこのようなおそれなく長時間安定的に吐出することができる。
【０１８１】
このような印捺機の例としては、ＥＰＳＯＮ  ＰＸ−Ｖ７００、ＥＰＳＯＮ  ＰＭ−４００００ＰＸ、ミマキ社ＴＸ−１６００Ｓ、ＦＵＪＩＦＩＬＭ  ＤＭＰ−２８３１、ＭＡＳＴＥＲＭＩＮＤ  ＭＭＰ８１３０（何れも商品名）などが挙げられるが、勿論これらに限定されるものではない。
【０１８２】
(9) 熱処理工程
【０１８３】
本発明のインクジェット捺染方法においては、布状繊維製品のうち前処理がなされた部分に対し、印捺工程によりインクジェット法で水性顔料インクが印捺された布状繊維製品のうち、少なくとも水性顔料インクが印捺された部分に対し（例えば１００℃以上で）加熱処理を行う。
【０１８４】
これにより、前処理において用いられたブロックイソシアネート化合物および／または水性顔料インクにおけるブロックイソシアネート化合物と、当該水性顔料インクにおける架橋反応性を有する水溶性分散剤および／または自己乳化型ウレタン樹脂の架橋性官能基が架橋反応することにより、それらが一体となって水不溶性化し、顔料を含有した状態で布状繊維製品における繊維に強固に固着し、布状繊維製品を顔料着色する。
【０１８５】
加熱処理の加熱温度及び加熱時間は、対象とする布状繊維製品の耐熱性及び捺染に用いた物質の特性等に鑑みて行われる。十分な架橋を行わせるためには、ブロックイソシアネート化合物が解離反応温度以上となることが必要であり、一般には、１００乃至２２０℃で１乃至２０分間、好適には１００乃至１５０℃で３乃至１０分間、更に好ましくは１２０乃至１５０℃で３乃至５分間である。
【０１８６】
(10) 後処理
【０１８７】
印捺工程によりインクジェット法で水性顔料インクが印捺された布状繊維製品のうち少なくとも水性顔料インクが印捺された部分に対し、必要な熱処理工程を経て、後処理を行うことにより、風合い向上、着色堅牢性向上、スベリ性向上、帯電防止、変色防止等の効果を加えることができる。
【０１８８】
後処理は、アクリル樹脂エマルジョン、ウレタン樹脂エマルジョン、架橋剤、可塑剤、界面活性剤及びシリコーン系柔軟剤等のうち１種又は２種以上（後処理剤）を、布状繊維製品の少なくとも所要箇所に対し、パディング法、コーティング法、スクリーン印刷法、インクジェット法又はスプレー法等により適用することにより行うことができる。これらの後処理剤には、帯電防止剤、紫外線吸収剤、酸化防止剤、消泡剤、乾燥防止剤等の所要の添加剤を配合することもできる。
【実施例】
【０１８９】
以下、実施例を挙げて本発明を更に詳細に説明するが、本発明は、これ等に限定されるものでない。なお、実施例等に言う「部」は特に断らない限り「重量部」を意味する。
【０１９０】
（実施例１）
【０１９１】
＜前処理剤１＞
【０１９２】
塩化ジデシルジメチルアンモニウム５部、フィクサーＮ（ブロックイソシアネート化合物の商品名；株式会社松井色素化学工業所製）５部、水９０部を攪拌混合し、前処理剤１を得た。
【０１９３】
＜前処理方法＞
【０１９４】
前処理剤１を絞り率６０％で綿ブロード布、ポリエステルデシン布、及び、Ｔ／Ｃブロード布にそれぞれパディングした後、６０℃で１０分間乾燥させ、それぞれの前処理布１を得た。
【０１９５】
＜水溶性分散剤１＞
【０１９６】
１リットルガラス製フラスコに攪拌装置、温度計、滴下漏斗３つをセットし、水４４２部、アクアロンＫＨ−１０（反応性界面活性剤の商品名；第一工業製薬株式会社製）１５部を入れ、攪拌を行いながら窒素置換し６０℃に昇温させた。
【０１９７】
次いで、フラスコ内に、
１つ目の滴下漏斗からブチルアクリレート１００部、エチルアクリレート２０部、２−エチルヘキシルアクリレート３０部、メタクリル酸１５０部、及びチオカルコール２０（連鎖移動剤の商品名；株式会社花王製）２１部の混合液を、
２つ目の滴下漏斗から過硫酸アンモニウム３部と蒸留水１０８部の水溶液を、
３つ目の滴下漏斗から亜硫酸水素ナトリウム３部と蒸留水１０８部の水溶液を、
それぞれ滴下した。滴下は、フラスコ内の混合物の温度を６０℃に保ちつつ３つの滴下漏斗から同時に４時間かけて行った。
【０１９８】
滴下終了後、６０℃で１時間反応させた。次いで、反応合成物を２０℃まで自然冷却させた後、金網で濾過し、固形分３４％のエマルジョン重合体を得た。得られたエマルジョン重合体にトリエチルアミンを加えて、ｐＨ８．２、分子量８，０００の水溶性分散剤１を得た。
【０１９９】
＜顔料分散体１＞
【０２００】
顔料２０部、水溶性分散剤１  ６．５部、水５０部、ジエチレングリコール２０部、尿素３部、ＳＮデフォーマー７７７（消泡剤の商品名；サンノプコ株式会社製）０．５部を混合し、０．３ｍｍ径のジルコニアビーズと共にミル機にかけ１時間分散を行った。その後、ジルコニアビーズを取り除き、孔径０．５μｍのメンブレンフィルターで濾過して顔料分散体１を得た。
【０２０１】
顔料として、イエロー、マゼンタ、シアン、及びブラックにそれぞれ対応する、Ｃ．Ｉ．ピグメントイエロー１７、Ｃ．Ｉ．ピグメントレッド１２２、Ｃ．Ｉ．ピグメントブルー１５：３、及びカーボンブラックを用いたものを、それぞれ、顔料分散体１−Ｙ、顔料分散体１−Ｍ、顔料分散体１−Ｃ、及び顔料分散体１−Ｋとした。
【０２０２】
＜水性顔料インク１＞
【０２０３】
顔料分散体１  ２０部、グリセリン１８部、スーパーフレックス４６０（自己乳化型ウレタン樹脂の商品名；第一工業製薬株式会社製）２０部、水２８部、フィクサーＮ  ９部を攪拌混合し、水又はエチレングリコール５部を加えて、粘度が２０℃において４ｍＰａ・ｓ、表面張力が３２ｍＮ／ｍになるよう調整し、水性顔料インク１を得た。
【０２０４】
顔料分散体（１−Ｙ、１−Ｍ、１−Ｃ、及び１−Ｋ）をそれぞれ用いた水性顔料インク１を、水性顔料インク（１−Ｙ、１−Ｍ、１−Ｃ、及び１−Ｋ）とした。
【０２０５】
得られた各色の水性顔料インクについて、粒度分布計（商品名：マイクロトラック  ＵＰＡ−ＥＸ１５０；  日機装株式会社製）を用いて測定したところ、最大粒径が５００ｎｍ以上の粗大粒子は測定されなかった。
【０２０６】
また、得られた水性顔料インクの各色について、６０℃で１週間の経時安定性を確認したが、粘度及び顔料の粒径に特段の変化は認められなかった。
【０２０７】
＜印捺評価試験＞
【０２０８】
各色の水性顔料インク（１−Ｙ、１−Ｍ、１−Ｃ、及び１−Ｋ）を、株式会社マスターマインド製のインクジェット印捺試験機ＭＭＰ８１３ＢＴに充填し、それぞれ各前処理布１にインクジェット印捺後、６０℃で１０分間乾燥させ、１５０℃で３分間の加熱処理を行ったところ、滲みがなく、鮮明で高着色濃度であり、且つ風合い柔軟な着色布が得られた。
【０２０９】
＜印捺安定性試験＞
【０２１０】
各色の水性顔料インク（１−Ｙ、１−Ｍ、１−Ｃ、及び１−Ｋ）を、株式会社マスターマインド製のインクジェット印捺試験機ＭＭＰ８１３ＢＴに充填し、それぞれ各前処理布１に１０分間連続して印捺したところ、ドット抜けや印捺ムラ等なく、良好な吐出安定性及び印捺安定性を示した。
【０２１１】
その後、インクジェット印捺試験機を停止させ、各色の水性顔料インクをそのインクジェット印捺試験機に充填した状態で室温下で１週間放置後、ヘッドクリーニングを行い、各前処理布１に１０分間連続して印捺したところ、放置前と同じくドット抜けや印捺ムラ等なく、良好な吐出安定性及び印捺安定性を示した。
【０２１２】
＜洗濯堅牢性試験＞
【０２１３】
得られた着色布について洗濯堅牢性試験ＪＩＳ  Ｌ−０２１７  １０３法×５回（５級法）を行ったところ、綿ブロード布、ポリエステルデシン布、Ｔ／Ｃブロード布の全てで４級と良好な洗濯堅牢性を示した。
【０２１４】
＜摩擦堅牢性試験＞
【０２１５】
得られた着色布について摩擦堅牢性試験ＪＩＳ  Ｌ−０８４９  学振型摩擦試験（５級法）を行ったところ、乾式摩擦では綿ブロード布、ポリエステルデシン布、Ｔ／Ｃブロード布の全てで４級、湿式摩擦では綿ブロード布、Ｔ／Ｃブロード布が３−４級、ポリエステルデシン布が３級と、良好な摩擦堅牢性を示した。
【０２１６】
（実施例２）
【０２１７】
＜前処理剤２＞
【０２１８】
塩化ジステアリルジメチルアンモニウム５部、フィクサーＮ  ５部、水９０部を攪拌混合し、前処理剤２を得た。
【０２１９】
＜前処理方法＞
【０２２０】
実施例１と同様に、前処理剤２を綿ブロード布、ポリエステルデシン布、及び、Ｔ／Ｃブロード布にそれぞれパディングした後、６０℃で１０分間乾燥させ、それぞれの前処理布２を得た。
【０２２１】
＜水溶性分散剤２＞
【０２２２】
１つ目の滴下漏斗におけるモノマー種をブチルアクリレート１４０部、エチルアクリレート２０部、２−エチルヘキシルアクリレート３０部、メタクリル酸８０部、アクリル酸１０部、及びヒドロキシエチルアクリレート２０部とした以外は実施例１において水溶性分散剤１を得たのと同様にして、ｐＨ８．２、分子量７，０００の水溶性分散剤２を得た。
【０２２３】
＜顔料分散体２＞
【０２２４】
顔料２０部、水溶性分散剤２  ８部、水４８．５部、ジエチレングリコール２０部、尿素３部、ＳＮデフォーマー７７７  ０．５部を混合し、０．３ｍｍ径のジルコニアビーズと共にミル機にかけ１時間分散を行った。その後、ジルコニアビーズを取り除き、孔径０．５μｍのメンブレンフィルターで濾過して顔料分散体２を得た。
【０２２５】
イエロー、マゼンタ、シアン、及びブラックに対応する顔料は、実施例１と同一のものを用い、それぞれ顔料分散体（２−Ｙ、２−Ｍ、２−Ｃ、２−Ｋ）とした。
【０２２６】
＜水性顔料インク２＞
【０２２７】
顔料分散体２  ２０部、グリセリン１８部、パーマリンＵＡ−３００（自己乳化型ウレタン樹脂の商品名；三洋化成工業株式会社製）２０部、水２８部、フィクサーＮ  ９部を攪拌混合し、水又はエチレングリコール５部を加えて、粘度が２０℃において５ｍＰａ・ｓ、表面張力が３３ｍＮ／ｍになるよう調整し、水性顔料インク２を得た。
【０２２８】
顔料分散体（２−Ｙ、２−Ｍ、２−Ｃ、及び２−Ｋ）をそれぞれ用いた水性顔料インク２を、水性顔料インク（２−Ｙ、２−Ｍ、２−Ｃ、及び２−Ｋ）とした。
【０２２９】
得られた各色の水性顔料インクについて実施例１と同様に測定したところ、最大粒径が５００ｎｍ以上の粗大粒子は測定されなかった。
【０２３０】
また、得られた水性顔料インクの各色について、６０℃で１週間の経時安定性を確認したが、粘度及び顔料の粒径に特段の変化は認められなかった。
【０２３１】
＜印捺評価試験＞
【０２３２】
実施例１と同様に、水性顔料インク（２−Ｙ、２−Ｍ、２−Ｃ、及び２−Ｋ）について、前処理布２への印捺評価試験を行ったところ、滲みがなく、鮮明で高着色濃度であり、且つ風合い柔軟な着色布が得られた。
【０２３３】
＜印捺安定性試験＞
【０２３４】
実施例１と同様に、水性顔料インク（２−Ｙ、２−Ｍ、２−Ｃ、及び２−Ｋ）について、前処理布２を使用して印捺安定性試験を行ったところ、放置前後何れにおいても良好な吐出安定性及び印捺安定性を示した。
【０２３５】
＜洗濯堅牢性試験＞
【０２３６】
得られた着色布について、実施例１と同様に洗濯堅牢性試験を行ったところ、綿ブロード布、ポリエステルデシン布、Ｔ／Ｃブロード布の全てで４級と良好な洗濯堅牢性を示した。
【０２３７】
＜摩擦堅牢性試験＞
【０２３８】
得られた着色布について、実施例１と同様に摩擦堅牢性試験を行ったところ、乾式摩擦では、綿ブロード布、ポリエステルデシン布、Ｔ／Ｃブロード布の全てで４級、湿式摩擦では、綿ブロード布、Ｔ／Ｃブロード布が３−４級、ポリエステルデシン布が３級と、良好な摩擦堅牢性を示した。
【０２３９】
（実施例３）
【０２４０】
＜前処理剤３＞
【０２４１】
塩化ジデシルジメチルアンモニウム  ５部、ＡＱＢ−１０２（ブロックイソシアネート化合物の商品名；日本ポリウレタン工業株式会社製）５部、水９０部を攪拌混合し、前処理剤３を得た。
【０２４２】
＜前処理方法＞
【０２４３】
実施例１と同様に、前処理剤３を綿ブロード布、ポリエステルデシン布、及び、Ｔ／Ｃブロード布にそれぞれパディングした後、６０℃で１０分間乾燥させ、それぞれの前処理布３を得た。
【０２４４】
＜水性顔料インク３＞
【０２４５】
実施例１の顔料分散体１  ２０部、グリセリン１８部、パーマリンＵＡ−３００  ２０部、水２８部、ＡＱＢ−１０２  ９部を攪拌混合し、水又はエチレングリコール５部を加えて、粘度が２０℃において５ｍＰａ・ｓ、表面張力が３２ｍＮ／ｍになるよう調整し、水性顔料インク３を得た。
【０２４６】
顔料分散体（１−Ｙ、１−Ｍ、１−Ｃ、及び１−Ｋ）をそれぞれ用いた水性顔料インク３を、水性顔料インク（３−Ｙ、３−Ｍ、３−Ｃ、及び３−Ｋ）とした。
【０２４７】
得られた各色の水性顔料インクについて実施例１と同様に測定したところ、最大粒径が５００ｎｍ以上の粗大粒子は測定されなかった。
【０２４８】
また、得られた水性顔料インクの各色について、６０℃で１週間の経時安定性を確認したが、粘度及び顔料の粒径に特段の変化は認められなかった。
【０２４９】
＜印捺評価試験＞
【０２５０】
実施例１と同様に、水性顔料インク（３−Ｙ、３−Ｍ、３−Ｃ、及び３−Ｋ）について、前処理布３への印捺評価試験を行ったところ、滲みがなく、鮮明で高着色濃度であり、且つ風合い柔軟な着色布が得られた。
【０２５１】
＜印捺安定性試験＞
【０２５２】
実施例１と同様に、水性顔料インク（３−Ｙ、３−Ｍ、３−Ｃ、及び３−Ｋ）について、前処理布３を使用して印捺安定性試験を行ったところ、放置前後何れにおいても良好な吐出安定性及び印捺安定性を示した。
【０２５３】
＜洗濯堅牢性試験＞
【０２５４】
得られた着色布について、実施例１と同様に洗濯堅牢性試験を行ったところ、綿ブロード布、ポリエステルデシン布、Ｔ／Ｃブロード布の全てで４級と良好な洗濯堅牢性を示した。
【０２５５】
＜摩擦堅牢性試験＞
【０２５６】
得られた着色布について、実施例１と同様に摩擦堅牢性試験を行ったところ、乾式摩擦では、綿ブロード布、ポリエステルデシン布、Ｔ／Ｃブロード布の全てで４級、湿式摩擦では、綿ブロード布、Ｔ／Ｃブロード布が３−４級、ポリエステルデシン布が３級と良好な摩擦堅牢性を示した。
【０２５７】
（実施例４）
【０２５８】
＜顔料分散体３＞
【０２５９】
顔料２０部、実施例２の水溶性分散剤２  ６．５部、ハイテノールＮＦ１３（分散助剤：アニオン性界面活性剤の商品名；第一工業製薬株式会社製）６部、水４４部、ジエチレングリコール２０部、尿素３部、ＳＮデフォーマー７７７  ０．５部を混合し、０．３ｍｍ径のジルコニアビーズと共にミル機にかけ１時間分散を行った。その後、ジルコニアビーズを取り除き、孔径０．５μｍのメンブレンフィルターで濾過して顔料分散体３を得た。
【０２６０】
イエロー、マゼンタ、シアン、及びブラックに対応する顔料は、実施例１と同一のものを用い、それぞれ顔料分散体（３−Ｙ、３−Ｍ、３−Ｃ、３−Ｋ）とした。
【０２６１】
＜水性顔料インク４＞
【０２６２】
顔料分散体３  ２０部、グリセリン１８部、スーパーフレックス４６０  ２０部、水２８部、フィクサーＮ  ９部を攪拌混合し、水又はエチレングリコール５部を加えて、粘度が２０℃において５ｍＰａ・ｓ、表面張力が３１ｍＮ／ｍになるよう調整し、水性顔料インク４を得た。
【０２６３】
顔料分散体（３−Ｙ、３−Ｍ、３−Ｃ、及び３−Ｋ）をそれぞれ用いた水性顔料インク４を、水性顔料インク（４−Ｙ、４−Ｍ、４−Ｃ、及び４−Ｋ）とした。
【０２６４】
得られた各色の水性顔料インクについて実施例１と同様に測定したところ、最大粒径が５００ｎｍ以上の粗大粒子は測定されなかった。
【０２６５】
また、得られた水性顔料インクの各色について、６０℃で１週間の経時安定性を確認したが、粘度及び顔料の粒径に特段の変化は認められなかった。
【０２６６】
＜印捺評価試験＞
【０２６７】
実施例１と同様に、水性顔料インク（４−Ｙ、４−Ｍ、４−Ｃ、及び４−Ｋ）について、前処理布１への印捺評価試験を行ったところ、滲みがなく、鮮明で高着色濃度であり、且つ風合い柔軟な着色布が得られた。
【０２６８】
＜印捺安定性試験＞
【０２６９】
実施例１と同様に、水性顔料インク（４−Ｙ、４−Ｍ、４−Ｃ、及び４−Ｋ）について、前処理布１を使用して印捺安定性試験を行ったところ、放置前後何れにおいても良好な吐出安定性及び印捺安定性を示した。
【０２７０】
＜洗濯堅牢性試験＞
【０２７１】
得られた着色布について、実施例１と同様に洗濯堅牢性試験を行ったところ、綿ブロード布、ポリエステルデシン布、Ｔ／Ｃブロード布の全てで４級と良好な洗濯堅牢性を示した。
【０２７２】
＜摩擦堅牢性試験＞
【０２７３】
得られた着色布について、実施例１と同様に摩擦堅牢性試験を行ったところ、乾式摩擦では、綿ブロード布、ポリエステルデシン布、Ｔ／Ｃブロード布の全てで４級、湿式摩擦では、綿ブロード布、Ｔ／Ｃブロード布が３級、ポリエステルデシン布が２−３級と良好な摩擦堅牢性を示した。
【０２７４】
（実施例５）
【０２７５】
＜前処理方法＞
【０２７６】
実施例１と同様に、前処理剤１を黒色綿ブロード布にパディングした後、６０℃で１０分間乾燥させ、前処理布５を得た。
【０２７７】
＜顔料分散体５＞
【０２７８】
顔料として酸化チタンを用いた以外は実施例１と同様に処理して顔料分散体５−Ｗを得た。
【０２７９】
＜水性顔料インク５＞
【０２８０】
顔料分散体５−Ｗ  ５０部、グリセリン１８部、スーパーフレックス４６０  １０部、水１２部、フィクサーＮ  ５部を攪拌混合し、水又はエチレングリコール５部を加えて、粘度が２０℃において５ｍＰａ・ｓ、表面張力が３２ｍＮ／ｍになるよう調整し、水性顔料インク５−Ｗを得た。
【０２８１】
得られた水性顔料インク５−Ｗについて実施例１と同様に測定したところ、最大粒径が５００ｎｍ以上の粗大粒子は測定されなかった。
【０２８２】
また、得られた水性顔料インクの各色について、６０℃で１週間の経時安定性を確認したが、粘度及び顔料の粒径に特段の変化は認められなかった。
【０２８３】
＜印捺評価試験＞
【０２８４】
水性顔料インク５−Ｗをインクジェット印捺試験機ＭＭＰ８１３ＢＴに充填し、前処理布５にインクジェット印捺して白色隠蔽層を設けた。その白色隠蔽層の上に、実施例１と同様に水性顔料インク（１−Ｙ、１−Ｍ、１−Ｃ、及び１−Ｋ）をインクジェット印捺した後、６０℃で１０分間乾燥させ、１５０℃で３分間の加熱処理を行ったところ、滲みがなく、鮮明で高着色濃度であり、且つ風合い柔軟な着色布が得られた。
【０２８５】
＜洗濯堅牢性試験＞
【０２８６】
得られた着色布について、実施例１と同様に洗濯堅牢性試験を行ったところ、４級と良好な洗濯堅牢性を示した。
【０２８７】
＜摩擦堅牢性試験＞
【０２８８】
得られた着色布について、実施例１と同様に摩擦堅牢性試験を行ったところ、乾式摩擦では３−４級、湿式摩擦では３級と、良好な摩擦堅牢性を示した。
（実施例６）
【０２８９】
＜後処理＞
【０２９０】
実施例１乃至５の各着色布に対して、フィクサーＮ  ５部、ファスターＸＡ（アクリル樹脂エマルジョンの商品名；株式会社松井色素化学工業所製）３部、アブレーションＸＦ（シリコーン系柔軟剤の商品名；株式会社松井色素化学工業所製）５部、水８７部からなる後処理剤を、絞り率６５％でパディングし、６０℃で１０分間乾燥させた後、１５０℃で３分間の加熱処理を行った。
【０２９１】
得られた後処理布について、各実施例において行った洗濯堅牢性試験及び摩擦堅牢性試験と同様に試験を行ったところ、後処理していない着色布に比べて半級程度各堅牢性が向上し、風合いもより柔軟なものとなった。
【０２９２】
（比較例１）
【０２９３】
前処理を行わないこと以外は実施例１と同様にして水性顔料インク（１−Ｙ、１−Ｍ、１−Ｃ、及び１−Ｋ）について印捺評価試験を行ったところ、滲みがひどく不鮮明で品質不十分な着色布となった。
【０２９４】
（比較例２）
【０２９５】
＜前処理剤ＮＧ１＞
【０２９６】
塩化ジデシルジメチルアンモニウム５部、水９５部を攪拌混合し、前処理剤ＮＧ１を得た。
【０２９７】
＜前処理方法＞
【０２９８】
実施例１と同様に、前処理剤ＮＧ１を綿ブロード布、ポリエステルデシン布、及び、Ｔ／Ｃブロード布にそれぞれパディングした後、６０℃で１０分間乾燥させ、それぞれの前処理布ＮＧ１を得た。
【０２９９】
＜印捺評価試験＞
【０３００】
実施例１と同様に、水性顔料インク（１−Ｙ、１−Ｍ、１−Ｃ、及び１−Ｋ）について、前処理布ＮＧ１への印捺評価試験を行ったところ、滲みがなく、鮮明で高着色濃度であり、且つ風合い柔軟な着色布が得られた。
【０３０１】
＜洗濯堅牢性試験＞
【０３０２】
得られた着色布について、実施例１と同様に洗濯堅牢性試験を行ったところ、綿ブロード布、ポリエステルデシン布、Ｔ／Ｃブロード布の全てで３級と、洗濯堅牢性において実施例１に劣るものであった。
【０３０３】
＜摩擦堅牢性試験＞
【０３０４】
得られた着色布について、実施例１と同様に摩擦堅牢性試験を行ったところ、乾式摩擦では、綿ブロード布、ポリエステルデシン布、Ｔ／Ｃブロード布の全てで３級、湿式摩擦では、綿ブロード布、Ｔ／Ｃブロード布が２−３級、ポリエステルデシン布が２級と、摩擦堅牢性において実施例１に劣るものであった。
【０３０５】
（比較例３）
【０３０６】
＜前処理剤ＮＧ２＞
【０３０７】
フィクサーＮ  ５部、水９５部を攪拌混合し、前処理剤ＮＧ２を得た。
【０３０８】
＜前処理方法＞
【０３０９】
実施例１と同様に、前処理剤ＮＧ２を綿ブロード布、ポリエステルデシン布、及び、Ｔ／Ｃブロード布にそれぞれパディングした後、６０℃で１０分間乾燥させ、それぞれの前処理布ＮＧ２を得た。
【０３１０】
＜印捺評価試験＞
【０３１１】
実施例１と同様に、水性顔料インク（１−Ｙ、１−Ｍ、１−Ｃ、及び１−Ｋ）について、前処理布ＮＧ２への印捺評価試験を行ったところ、滲みがひどく不鮮明で品質不十分な着色布となった。
【０３１２】
（比較例４）
【０３１３】
＜前処理剤ＮＧ３＞
【０３１４】
塩化ラウリルトリメチルアンモニウム５部、フィクサーＮ  ５部、水９０部を攪拌混合し、前処理剤ＮＧ３を得た。
【０３１５】
＜前処理方法＞
【０３１６】
実施例１と同様に、前処理剤ＮＧ３を綿ブロード布、ポリエステルデシン布、及び、Ｔ／Ｃブロード布にそれぞれパディングした後、６０℃で１０分間乾燥させ、それぞれの前処理布ＮＧ３を得た。
【０３１７】
＜印捺評価試験＞
【０３１８】
実施例１と同様に、水性顔料インク（１−Ｙ、１−Ｍ、１−Ｃ、及び１−Ｋ）について、前処理布ＮＧ３への印捺評価試験を行ったところ、滲みがなく、鮮明で高着色濃度であり、且つ風合い柔軟な着色布が得られた。
【０３１９】
＜洗濯堅牢性試験＞
【０３２０】
得られた着色布について、実施例１と同様に洗濯堅牢性試験を行ったところ、綿ブロード布、ポリエステルデシン布、Ｔ／Ｃブロード布の全てで３級と、洗濯堅牢性において実施例１に劣るものであった。
【０３２１】
＜摩擦堅牢性試験＞
【０３２２】
得られた着色布について、実施例１と同様に摩擦堅牢性試験を行ったところ、乾式摩擦では、綿ブロード布、ポリエステルデシン布、Ｔ／Ｃブロード布の全てで３−４級、湿式摩擦では、綿ブロード布、Ｔ／Ｃブロード布が２−３級、ポリエステルデシン布が２級と、摩擦堅牢性において実施例１に劣るものであった。
【０３２３】
（比較例５）
【０３２４】
＜前処理剤ＮＧ４＞
【０３２５】
サフトマーＳＴ−３３００（カチオン性アクリル樹脂の商品名；三菱化学株式会社製）５部、フィクサーＮ  ５部、水９０部を攪拌混合し、前処理剤ＮＧ４を得た。
【０３２６】
＜前処理方法＞
【０３２７】
実施例１と同様に、前処理剤ＮＧ４を綿ブロード布、ポリエステルデシン布、及び、Ｔ／Ｃブロード布にそれぞれパディングした後、６０℃で１０分間乾燥させ、それぞれの前処理布ＮＧ４を得た。
【０３２８】
＜印捺評価試験＞
【０３２９】
実施例１と同様に、水性顔料インク（１−Ｙ、１−Ｍ、１−Ｃ、及び１−Ｋ）について、前処理布ＮＧ４への印捺評価試験を行ったところ、僅かに滲みがあり、やや不鮮明で着色濃度が低く、風合いが硬く品質不十分な着色布が得られた。
【０３３０】
（比較例６）
【０３３１】
＜水溶性分散剤ＮＧ１＞
【０３３２】
１つ目の滴下漏斗におけるモノマー種をブチルアクリレート５０部、メタクリル酸２５０部とした以外は実施例１において水溶性分散剤１を得たのと同様にして、ｐＨ８．１、分子量７，５００の水溶性分散剤ＮＧ１を得た。
【０３３３】
＜顔料分散体ＮＧ１＞
【０３３４】
顔料２０部、水溶性分散剤ＮＧ１  ６．５部、水５０部、ジエチレングリコール２０部、尿素３部、ＳＮデフォーマー７７７  ０．５部を混合し、０．３ｍｍ径のジルコニアビーズと共にミル機にかけ１時間分散を行ったが、得られた顔料分散体は高粘度であり、本発明における水性顔料インクを得るためには使用し得ないものであった。
【０３３５】
（比較例７）
【０３３６】
＜顔料分散体ＮＧ２＞
【０３３７】
顔料２０部、エマルゲン１０８（非イオン性界面活性剤の商品名；花王株式会社製）７部、水４９．５部、ジエチレングリコール２０部、尿素３部、ＳＮデフォーマー７７７  ０．５部を混合し、０．３ｍｍ径のジルコニアビーズと共にミル機にかけ１時間分散を行った。その後、ジルコニアビーズを取り除き、孔径０．５μｍのメンブレンフィルターで濾過して顔料分散体ＮＧ２を得た。
【０３３８】
イエロー、マゼンタ、シアン、及びブラックに対応する顔料は、実施例１と同一のものを用い、それぞれ顔料分散体（ＮＧ２−Ｙ、ＮＧ２−Ｍ、ＮＧ２−Ｃ、ＮＧ２−Ｋ）とした。
【０３３９】
＜水性顔料インクＮＧ１＞
【０３４０】
顔料分散体（１−Ｙ、１−Ｍ、１−Ｃ、及び１−Ｋ）を顔料分散体（ＮＧ２−Ｙ、ＮＧ２−Ｍ、ＮＧ２−Ｃ、及びＮＧ２−Ｋ）とした以外は、実施例１と同様に処理して水性顔料インク（ＮＧ１−Ｙ、ＮＧ１−Ｍ、ＮＧ１−Ｃ、及びＮＧ１−Ｋ）を得た。
【０３４１】
水性顔料インク（１−Ｙ、１−Ｍ、１−Ｃ、及び１−Ｋ）を水性顔料インク（ＮＧ１−Ｙ、ＮＧ１−Ｍ、ＮＧ１−Ｃ、及びＮＧ１−Ｋ）に代えること以外は実施例１と同様に前処理布１に対しインクジェット印捺を行い、得られた着色布について実施例１と同様に洗濯堅牢性試験及び摩擦堅牢性試験を行ったところ、洗濯堅牢性は全ての前処理布１において２級、摩擦堅牢性は乾式では全て３級、湿式では綿ブロード布、Ｔ／Ｃブロード布が２級と、何れも実施例１に劣るものであった。
【０３４２】
（比較例８）
【０３４３】
＜水性顔料インクＮＧ２＞
【０３４４】
水性顔料インク２中のパーマリンＵＡ−３００をスーパーフレックスＥ−４８００（強制乳化型ウレタン樹脂：第一工業製薬株式会社製）に代えたこと以外は、実施例２と同様に処理して水性顔料インク（ＮＧ２−Ｙ、ＮＧ２−Ｍ、ＮＧ２−Ｃ、ＮＧ２−Ｋ）を得た。
【０３４５】
得られた各色の水性顔料インクについて実施例１と同様に測定したところ、最大粒径が５００ｎｍ以上の粗大粒子は測定されなかった。
【０３４６】
しかしながら、得られた水性顔料インクの各色について、６０℃で１週間の経時安定性を確認したところ、粘度が上昇し、５００ｎｍ以上の粗大粒子が測定された。
【０３４７】
また、実施例１と同様に、水性顔料インク（ＮＧ２−Ｙ、ＮＧ２−Ｍ、ＮＧ２−Ｃ、ＮＧ２−Ｋ）について、前処理布２を使用して印捺安定性試験を行ったところ、乾燥によるドット抜けや印捺ムラが見られ、印捺安定性は不良であった。更に、インクジェット印捺試験機を停止させ、各色の水性顔料インクをそのインクジェット印捺試験機に充填した状態で室温下で１週間放置した後では、ヘッドクリーニングを行っても十分にインクジェット印捺が可能な状態とはならず、安定な吐出は実現し得なかった。
【０３４８】
（比較例９）
【０３４９】
＜水性顔料インクＮＧ３＞
【０３５０】
水性顔料インク２中のフィクサーＮを水に代えたこと以外は、実施例２と同様に処理して水性顔料インク（ＮＧ３−Ｙ、ＮＧ３−Ｍ、ＮＧ３−Ｃ、ＮＧ３−Ｋ）を得た。
【０３５１】
水性顔料インク（１−Ｙ、１−Ｍ、１−Ｃ、及び１−Ｋ）を水性顔料インク（ＮＧ３−Ｙ、ＮＧ３−Ｍ、ＮＧ３−Ｃ、及びＮＧ３−Ｋ）に代えること以外は実施例１と同様に前処理布１に対しインクジェット印捺を行い、得られた着色布について実施例１と同様に洗濯堅牢性試験及び摩擦堅牢性試験を行ったところ、洗濯堅牢性は全ての前処理布１において２−３級、摩擦堅牢性は乾式では全て３−４級、湿式では綿ブロード布、Ｔ／Ｃブロード布が２−３級と、何れも実施例１に劣るものであった。
【０３５２】
以上の実施例及び比較例の結果から、本発明における（Ａ）式（１）で表される第４級アンモニウム塩型カチオン性界面活性剤、（Ｂ）ブロックイソシアネート化合物、（Ｃ）架橋反応性を有する水溶性分散剤、（Ｄ）自己乳化型ウレタン樹脂、（Ｅ）ブロックイソシアネート化合物の各成分構成には格別の意義があることが確認された。